(57)【要約】【課題】高速動画特性の色品質を向上させることができる、蛍光ランプを有する照明装置及びこれを用いた表示装置、並びに光拡散フィルムを提供すること。【解決手段】照明装置は蛍光ランプ４０ａ〜４０ｄを有し、青色及び赤色蛍光体を有する蛍光体層１０ａが蛍光ランプ管の内面に形成され、Ｅｕ2+又はＣｅ3+を発光中心とする緑色蛍光体の層１０ｂが蛍光ランプ管の外面に形成され、青色蛍光体から発する青色光によって緑色蛍光体が励起され、青色光、赤色光、緑色光の混色によって白色光が出射される。蛍光体層１０ｂを拡散板上に形成して蛍光ランプ管と別体としてもよい。蛍光体層１０ｂに代えて、緑色蛍光体を透明シートに形成してなる光拡散フィルムを蛍光ランプ管と別体としてもよい。１／１０残光時間が０．２ｍｓ以下である緑色蛍光体の使用が望ましい。照明装置は高速動画表示を行う液晶表示装置のバックライトとして好適である。【選択図】図１
2009110932.tif 000002
【特許請求の範囲】
【請求項１】
内面に塗布された青色蛍光体、赤色蛍光体によって青色光、赤色光を発光する蛍光ラ
ンプと、
この蛍光ランプの外部に配置され、Ｅｕ2+又はＣｅ3+を発光中心とする緑色蛍光体を
含む緑色蛍光体層と
を有し、前記青色光によって前記緑色蛍光体が励起されて発光された緑色光と、前記赤色光及び前記青色光とが混色されて白色光を出射する照明装置。
【請求項２】
前記緑色蛍光体層が前記蛍光ランプの外面に形成された、請求項１に記載の照明装置。
【請求項３】
前記緑色蛍光体層が前記蛍光ランプの外部に配置された光拡散板上に形成された、請求項１に記載の照明装置。
【請求項４】
異なる種類の前記緑色蛍光体をそれぞれ含む前記緑色蛍光体層が前記光拡散板上に形成された、請求項３に記載の照明装置。
【請求項５】
前記緑色蛍光体層は光拡散性を有し光拡散板を構成する、請求項１に記載の照明装置。
【請求項６】
前記緑色蛍光体層は異なる種類の前記緑色蛍光体を含む、請求項５に記載の照明装置。
【請求項７】
前記緑色蛍光体層は光拡散粒子を含む、請求項５に記載の照明装置。
【請求項８】
前記光拡散粒子が樹脂微粒子である、請求項７に記載の照明装置。
【請求項９】
前記緑色蛍光体の１／１０残光時間は、０．２ｍｓｅｃ以下である、請求項１に記載の照明装置。
【請求項１０】
前記蛍光ランプは冷陰極蛍光ランプである、請求項１に記載の照明装置。
【請求項１１】
透明なシート状基材と、
樹脂バインダーと、Ｅｕ2+又はＣｅ3+を発光中心とする緑色蛍光体を含有し、前記シ
ート状基材上に形成された光拡散層と
を有し、内面に青色蛍光体と赤色蛍光体が塗布され青色光と赤色光を発する蛍光ランプの外部に配置され、前記青色光によって前記緑色蛍光体が励起されて発光された緑色光と、前記赤色光及び前記青色光とが混色されて白色光を出射する照明装置に使用される、光拡散フィルム。
【請求項１２】
前記光拡散層は異なる種類の前記緑色蛍光体を含む、請求項１１に記載の光拡散フィル
【請求項１３】
前記光拡散層は光拡散粒子を含む、請求項１１に記載の光拡散フィルム。
【請求項１４】
前記光拡散粒子が樹脂微粒子である、請求項１３に記載の光拡散フィルム。
【請求項１５】
前記緑色蛍光体の１／１０残光時間は、０．２ｍｓｅｃ以下である、請求項１１に記載の光拡散フィルム。
【請求項１６】
請求項１から請求項１０の何れか１項に記載の照明装置を有する表示装置。
【請求項１７】
液晶パネルを有する、請求項１６に記載の表示装置。
【請求項１８】
前記照明装置はバックライトである、請求項１６に記載の表示装置。
【請求項１９】
画素部を有し、この画素部のオンオフと前記バックライトの点滅とを同期させる、請求項１８に記載の表示装置。
【発明の詳細な説明】
【技術分野】
【０００１】
本発明は、液晶テレビ等の表示装置に用いられる照明装置に関し、特に、高速動画表示を行う液晶テレビ等の表示装置に好適に使用することができる、蛍光ランプを有する照明装置及びこれを用いた表示装置、並びに照明装置に使用される光拡散フィルムに関する。
【背景技術】
【０００２】
蛍光ランプは、テレビやＰＣ用の液晶ディスプレイ（ＬＣＤ：Liquid Crystal Display）のバックライトに使用されており、一般的に青色光、緑色光、赤色光の３種類（機種によっては３種類以上の場合もある。）の光を出射する蛍光体が塗布されている。ＬＣＤの表示色は、主に蛍光ランプ（冷陰極蛍光ランプ（ＣＣＦＬ：Cold Cathode Fluorescent Lamp）、熱陰極蛍光ランプ（ＨＣＦＬ：Hot Cathode Fluorescent Lamp）、外部電極型ランプ（ＥＥＦＬ：External Electrode Fluorescent Lamp）、平面型ランプ（ＦＦＬ：Flat Fluorescent Lamp）等）によって構成されるバックライトから出射される白色光を、青色、緑色、赤色のカラーフィルタによって選別し作られている。
【０００３】
従来、ＬＣＤの性能を向上させるために、液晶材料、バックライト用光源としてのＬＥＤや蛍光タンプと蛍光体、駆動方式、輝度劣化、色再現性、色域拡大、動画表示画質等に関して、種々の検討が行われており、例えば、動画表示画質に関しては、１２０Ｈｚ駆動を用いた改善方法、高速応答特性をもつ液晶を使用し黒挿入駆動方式とブリンキングバックライト方式を用いた擬似インパルス表示による改善方法等が知られている（例えば、後記の非特許文献１、非特許文献２を参照。）。
【０００４】
以下、蛍光ランプを用いた照明における色品質に関する従来技術について説明する。
【０００５】
「色順次照明装置」と題する後記の特許文献１に、以下の記載がある。
【０００６】
図１１は、特許文献１による色順次照明装置に使用するためのランプの１つの実施例を示す概略図及びその線Ｘ−Ｘに沿って見た断面図であり、特許文献１に記載の図１、図２である。
【０００７】
図１１を参照すると、放電管のような照明手段が全体として１０１で示されている。この照明手段は、内表面に粉末状の青色蛍光体１０４を被覆されたガラスエンベロープ１０２を具備している。エンベロープ１０２の端部はシールされており、且つガラスエンベロープ１０２内に入れられたガス１０８内で例えば紫外線放電のような放電を励起するための電極１０６を含んでいる。
【０００８】
エンベロープ１０２の内側のまわりにはプラスチック材料の型式の染料をドープされた有機蛍光物質がある。照明手段の動作時には、ガス１０８中の放電によりガラスエンベロープ１０２内に光を発生させる。これが青色蛍光体粉末１０４に青色光を放出させ、そしてこの青色光が蛍光性プラスチック物質１１０内の蛍光を刺激する。この場合、その蛍光性プラスチック物質１１０は例えば緑色又は赤色の適当な波長の光特性を有するように選択されている。
【０００９】
有機蛍光物質１１０の光減衰時間は青色蛍光体粉末１０４のそれ（約０．４ｍｓｅｃ）に略等しいから、照明手段がオフにされ後では、両方の色の発光が長い時間の間生じることはない。更に、青色、緑色及び赤色光の減衰時間は実質的に等しいようになされ得るから、色順次照明装置から放出された光は、ランプの付勢を制御するために用いられる電気信号と完全に同期することができ、その結果、望ましくない色混合が軽減されることになる。有機蛍光物質１１０を生成するために用いられるプラスチック材料と蛍光染料はエンベロープ１０２内で励起される放電から生じるもののような比較的高いレベルの紫外線に高時間露呈されると劣化することになりうる。しかし、エンベロープ１０２はガラスで構成されており、ガラスは紫外線の良好な吸収体であるから、紫外線をフィルタにかける必要はない。
【００１０】
「可変色蛍光ランプ」と題する後記の特許文献２に、以下の記載がある。
【００１１】
図１２は、特許文献２に係る可変色蛍光ランプの一実施形態を示す簡略図であり、特許文献２に記載の図１である。
【００１２】
図１２は特許文献２に係る実施の形態を示すもので、この可変色蛍光ランプは、外管２０１、内管２０２、内管支持板２０３及び電極２０４ａ、２０４ｂ、２０５ａ、２０５ｂを備えている。
【００１３】
外管２０１は、光透過性部材である例えばガラス製で、内径約３０ｍｍ、長さ約１２００ｍｍの筒状に形成されており、その内面には色温度が２８００Ｋの蛍光体（図示せず）が塗布されている。また、外管２０１の両端は端板２０６ａ、２０６ｂで封着されており、その端板２０６ａ、２０６ｂにはそれぞれ電極２０４ａ、２０５ａ及び電極２０４ｂ、２０５ｂが設けられている。外管１の内部の気密空間には、数Ｔｏｒｒの希ガスと金属蒸気である水銀蒸気が封入されている。
【００１４】
内管２０２は、外管２０１と同様に光透過性部材である例えばガラス製で、その形状はスパイラル構造で、外管２０１内に配設されている。その内管２は、外径１２ｍｍの筒状体を巻内径５ｍｍ、１ターン当たりの長さ１５０ｍｍのスパイラル構造に加工されており、その内面には色度が（０．２４８、０．３４６）の青緑色の蛍光体（図示せず）が、外面には外管２０１に塗布した蛍光体と同一の色温度２８００Ｋの蛍光体（図示せず）が塗布されている。また、内管２０２内の両端部近傍には一対の電極２０５ａ、２０５ｂが配設されている。更に、内管２０２は内管支持板２０３によって、スパイラル構造の下位点が、１ターン毎に外管２０１の内面に当接するように固定されている。なお、内管２０２内の空間は外管２０１内の空間と同一の気密空間を形成するように構成されている。
【００１５】
このように構成された可変色蛍光ランプは、外管２０１と内管２０２が調光装置(図示せず)を介して並列に点灯され、それぞれが独立して調光制御されることにより、所望の光色が得られるようになっている。この実施形態においては、外管２０１のみを点灯させた状態で色温度２８００Ｋ、外管２０１と内管２０２を同時に点灯させた状態では色温度６０００Ｋという結果が得られた。
【００１６】
なお、蛍光体の残光時間に関する物理的な説明は、例えば、非特許文献３に記載されている。
【００１７】
更に、蛍光体シートに関しては、例えば、特許文献３、特許文献４、特許文献５、特許文献６に記載されている。
【００１８】
【特許文献１】特開平４−３７０６５０号公報（段落０００９〜００１１、図１、図２）
【特許文献２】特開平１０−６９８８９号公報（段落００１３〜００００１６、図１）
【特許文献３】特開２００７−８６７９７号公報（段落００６５〜００７０、段落００７７〜００７８）
【特許文献４】特開２００６−１２６１０９号公報（段落０１５７）
【特許文献５】特開２００４−１６１８０８号公報（段落０６７〜００６８、図１）
【特許文献６】特開２００８−５０５９３号公報（段落０００６〜００１０、段落００６６、段落００８５〜００８６、図３）
【非特許文献１】「特集  映像情報メディア年報」、栗田他、映像情報メディア学会誌、Vol.60, No.8, pp.1169〜1177(2006)（ＬＣＤ（第１１６９頁右欄〜第１１７２頁左欄））
【非特許文献２】「高画質ＯＣＢ液晶技術」、瀧本他、東芝レビュー、Vol.60, No.7, pp.42〜45(2005)（動画性能向上技術（第４４頁左欄〜第４５頁左欄、図６〜図９））
【非特許文献３】蛍光体学会編、蛍光体ハンドブック、オーム社、初版、pp.101〜102（1987）
【発明の開示】
【発明が解決しようとする課題】
【００１９】
以下の説明では、青色光を発光する蛍光体を「青色蛍光体」と略記し、緑色光を発光する蛍光体を「緑色蛍光体」と略記し、赤色光を発光する蛍光体を「赤色蛍光体」と略記する。
【００２０】
ＬＣＤのバックライトとして蛍光ランプが使用され、この蛍光ランプの劣化、特に、輝度劣化を抑制するためには、これに用いられる蛍光体には耐光性、耐湿性、耐熱性等が要求されるが、特許文献１に記載されるような有機蛍光物質は、一般に、耐光性、耐湿性、耐熱性等が良好でなく、蛍光ランプには無機蛍光体が広く使用されている。
【００２１】
蛍光ランプを用いたバックライトを有するＬＣＤを高速動画に適応させるために必要な条件は、蛍光ランプに使用されている蛍光体の残光時間が短いことである。６０Ｈｚ〜１２０Ｈｚで蛍光ランプを点滅させることによって、動画特性を向上させる技術があるが、６０Ｈｚ〜１２０Ｈｚで蛍光ランプを点滅させても、蛍光ランプに使用されている蛍光体の残光時間が長ければ、蛍光ランプの駆動がオフとされた状態の時間帯においても残光が存在するので、動画特性の向上効果は減ってしまう。
【００２２】
即ち、蛍光ランプを高い周波数でオンオフスイッチング（点滅）させて、高速動画表示を行う場合、蛍光ランプに使用される蛍光体の残光時間が長い場合には、前回のオフに起因する残光が次回のオンの時まで発光が残るためオフさせる意味が無くなる。そのためブリンキングの意味を成さない。従って、蛍光ランプを用いたバックライトを有する液晶表示装置において、高速動画特性の色品質を向上させるためには、蛍光ランプに使用される蛍光体、特に、比視感度が最大である緑色蛍光体の残光時間が短いことが必要である。
【００２３】
広く実用化されているＣＣＦＬ（冷陰極蛍光ランプ）に用いられている青色蛍光体は、ＢａＭｇＡｌ10Ｏ17：Ｅｕ、（Ｓｒx，Ｂａy，Ｃａz，Ｍｇ(1-x-y-z)）5(ＰＯ4)3Ｃｌ：Ｅｕであるが、それらの残光時間はμｓｅｃオーダーである。また、ＣＣＦＬに実用化されている赤色蛍光体Ｙ2Ｏ3：Ｅｕ、ＹＶＯ4：Ｅｕの残光時間はｍｓｅｃオーダーである。比視感度曲線から明らかなように、赤色光の視感度は、緑色光の視感度の約半分以下と小さいために、残光時間が長くても赤色光の残光は緑色光に比較すると目に付きづらい。ブラウン管で使用されていた赤色蛍光体Ｙ２Ｏ２Ｓ：ＥｕやＹ２Ｏ３：Ｅｕの残光時間もｍｓｅｃオーダーであったが、青色、緑色蛍光体の残光時間が２０μｓｅｃであったために動画特性が良好であったという実績がある。
【００２４】
ＣＣＦＬに用いる蛍光体は、水銀の２５３．７ｎｍの紫外線発光を吸収して効率よく発光しなければならない。ＣＣＦＬで使用されている緑色蛍光体は、様々提案されてはいるが、寿命や効率等を考慮にいれるとＬａＰＯ4：Ｔｂ、ＢａＭｇＡｌ10Ｏ17：Ｅｕ，Ｍｎである。また、実用化されていない緑色蛍光体についても、Ｔｂ3+とＭｎ2+を発光中心にもつ蛍光体である。これら蛍光体からの蛍光は、物理的に発光中心金属の遷移準位に由来する。これらの発光中心は禁制遷移であるために残光時間はｍｓｅｃオーダーと長い。緑色蛍光体ＬａＰＯ4：Ｃｅ，ＴｂもＢａＭｇＡｌ10Ｏ17：Ｅｕ，Ｍｎも蛍光ランプに使用され、発光強度が大きいが、残光時間がｍｓｅｃオーダーと長い。
【００２５】
高速動画表示を行う液晶表示装置では、バックライトに使用される蛍光ランプを高い周波数で点滅を繰返すことが要求されるので、白色光の色純度を良好に確保するためには、残光時間の短い蛍光体を蛍光ランプに使用することが要求される。
【００２６】
Ｃｅ3+、Ｅｕ2+を発光中心にもつ蛍光体は、Ｃｅ3+、Ｅｕ2+が許容遷移であるため、残光時間はｎｓｅｃ〜μｓｅｃオーダーで桁違いに短い。２５３．７ｎｍの紫外励起光で発光し、Ｅｕ2+を発光中心にもつ緑色蛍光体は存在するが、効率や寿命の点で広く使われている蛍光体は知られていない。
【００２７】
蛍光体粒子を含むペースト状の塗料を用いて塗布法によって基体に蛍光体層を形成することができるが、蛍光体の比重が大きくその粒径が大きくなる程、蛍光体粒子が沈降し易くなるため、蛍光体が均一に分散された塗料を調製することが困難となる。このため、均一な組成、厚さを有する蛍光体層を塗布法によって作製することが困難であり、発光ムラがなく均一な発光を呈する蛍光体層の形成が困難である。従って、このような蛍光体層を光拡散層として使用し、Ｒ（赤）、Ｇ（緑）、Ｂ（青）の各色領域の光を混色させる構成としても、均一な光拡散効果を得ることが困難であるので、一様な色度及び輝度をもった光を光拡散層から放射させることは困難である。
【００２８】
本発明は、上述したような課題を解決するためになされたものであって、その目的は、高速動画特性の色品質を向上させることができる、蛍光ランプを有する照明装置及びこれを用いた表示装置、並びに照明装置に使用される光拡散フィルムを提供することにある。
【課題を解決するための手段】
【００２９】
即ち、本発明は、内面に塗布された青色蛍光体、赤色蛍光体によって青色光、赤色光を発光する蛍光ランプと、この蛍光ランプの外部に配置され、Ｅｕ2+又はＣｅ3+を発光中心とする緑色蛍光体を含む緑色蛍光体層とを有し、前記青色光によって前記緑色蛍光体が励起されて発光された緑色光と、前記赤色光及び前記青色光とが混色されて白色光を出射する照明装置に係るものである。
【００３０】
また、本発明は、透明なシート状基材と、樹脂バインダーと、Ｅｕ2+又はＣｅ3+を発光中心とする緑色蛍光体を含有し、前記シート状基材上に形成された光拡散層とを有し、内面に青色蛍光体と赤色蛍光体が塗布され青色光と赤色光を発する蛍光ランプの外部に配置され、前記青色光によって前記緑色蛍光体が励起されて発光された緑色光と、前記赤色光及び前記青色光とが混色されて白色光を出射する照明装置に使用される、光拡散フィルムに係るものである。
【００３１】
また、本発明は、上記の照明装置を有する表示装置に係るものである。
【発明の効果】
【００３２】
本発明の照明装置によれば、内面に塗布された青色蛍光体、赤色蛍光体によって青色光、赤色光を発光する蛍光ランプと、この蛍光ランプの外部に配置され、Ｅｕ2+又はＣｅ3+を発光中心とする緑色蛍光体を含む緑色蛍光体層とを有し、前記青色光によって前記緑色蛍光体が励起されて発光された緑色光と、前記赤色光及び前記青色光とが混色されて白色光を出射するので、蛍光ランプを高い周波数で点滅させた場合でも、照明装置から放射される前記白色光の色純度が前記緑色光の残光によって劣化せず、色度が変化しないので、動画品質の劣化が抑制された照明装置を提供することができる。
【００３３】
本発明の光拡散フィルムによれば、透明なシート状基材と、樹脂バインダーと、Ｅｕ2+又はＣｅ3+を発光中心とする緑色蛍光体を含有し、前記シート状基材上に形成された光拡散層とを有するので、内面に青色蛍光体と赤色蛍光体が塗布され青色光と赤色光を発する蛍光ランプの外部に配置され、前記青色光によって前記緑色蛍光体が励起されて発光された緑色光と、前記赤色光及び前記青色光とが混色されて白色光を出射する照明装置に好適に使用することができ、略均一な光拡散効果を有し、略一様な色度及び輝度をもった光を放射させることができる。
【００３４】
また、本発明の表示装置によれば、上記の照明装置を有するので、バックライトＯｎ−Ｏｆｆによる発光の点滅を確実に行うことができる。よって、動画特性の色品質を向上させることができ、高速動画表示を行う表示装置、特に、液晶表示装置を提供することができる。
【発明を実施するための最良の形態】
【００３５】
本発明の照明装置では、前記緑色蛍光体層が前記蛍光ランプの外面に形成された構成とするのがよい。この構成によれば、前記蛍光ランプのガラス管として紫外線を遮蔽するものを使用することによって、前記緑色蛍光体の紫外線劣化がないので、照明装置の長寿命化を図ることができる。また水銀を使用するランプにおいては、水銀が蛍光体の付着し発光強度が低下するといった不具合も生じない。前記緑色蛍光体は５００ｎｍ〜５７０ｎｍの発光中心波長を有する無機蛍光体であり、残光時間は短く、耐光性、耐熱性に優れている。
【００３６】
また、前記緑色蛍光体層が前記蛍光ランプの外部に配置された光拡散板上に形成された構成とするのがよい。この構成によれば、前記緑色蛍光体の種類を選択して使用することによって、照明装置による白色光の色純度を所望のものとすることができる。
【００３７】
また、異なる種類の前記緑色蛍光体をそれぞれ含む前記緑色蛍光体層が前記光拡散板上に形成された構成とするのがよい。この構成によれば、前記緑色蛍光体として、色度の異なる複数の蛍光体を使用することによって、照明装置による白色光の色純度を変化させることができる。
【００３８】
また、前記緑色蛍光体層は光拡散性を有し光拡散板を構成するのがよい。この構成によれば、前記緑色蛍光体層を、略均一な光拡散効果を有し、略一様な色度及び輝度をもった光を放射させることができる、蛍光発光と光拡散作用を有する光拡散板とすることができる。前記緑色蛍光体層と独立した光拡散板を設ける必要がなく、照明装置の構成を単純化することができる。
【００３９】
また、前記緑色蛍光体層は異なる種類の前記緑色蛍光体を含む構成とするのがよい。この構成によれば、前記緑色蛍光体層を、略均一な光拡散効果を有し、略一様な色度及び輝度をもった光を放射させることができる、蛍光発光と光拡散作用を有する光拡散板とすることができ、前記緑色蛍光体として、色度の異なる複数の蛍光体を使用することによって、照明装置による白色光の色純度を変化させることができる。
【００４０】
また、前記緑色蛍光体層は光拡散粒子を含む構成とするのがよい。この構成によれば、より均一な光拡散効果を有する光拡散板とすることができる。
【００４１】
また、前記光拡散粒子が樹脂微粒子である構成とするのがよい。この構成によれば、より安価により均一な光拡散効果を有する光拡散板とすることができる。
【００４２】
また、前記緑色蛍光体の１／１０残光時間は、０．２ｍｓｅｃ以下である構成とするのがよい。この構成によれば、蛍光ランプを高い周波数、例えば、６０Ｈｚ〜１２０Ｈｚでオンオフスイッチング（点滅）させた場合でも、前記緑色蛍光体の残光時間が０．２ｍｓｅｃ以下と短いので、次回のオンによって出射される緑色蛍光に加わる前回のオフに起因する緑色蛍光の残光強度が小さく、照明装置から放射される前記白色光の色純度が、前記緑色光の残光によって劣化せず、色度が変化しないので、色品質の劣化を抑制することができる照明装置を実現することができる。従って、このような照明装置を使用することによって、動画特性の色品質を向上させることができ、高速動画表示を行う液晶表示装置を実現することができる。なお、「１／１０残光時間」は、励起を停止した直後を０として、蛍光の発光輝度が１／１０に減少した時点までの時間を示すものとする。
【００４３】
また、より好ましくは前記緑色蛍光体の１／１０残光時間は、０．１ｍｓｅｃ以下である構成とするのがよい。この構成によれば、前記緑色蛍光体の残光時間は０．１ｍｓｅｃ以下と更に短いので、次回のオンによって出射される緑色蛍光に加わる前回のオフに起因する緑色蛍光の残光強度がより小さく、色品質の劣化を抑制することができる照明装置を実現することができる。従って、このような照明装置を使用することによって、動画特性の色品質をより向上させることができ、より高い周波数で高速動画表示を行う液晶表示装置を実現することができる。
【００４４】
また、前記緑色蛍光体が、ガーネット構造を有する希土類アルミン酸塩系蛍光体、アルカリ土類金属アルミン酸塩蛍光体、アルカリ土類金属珪酸塩蛍光体、アルカリ土類金属酸窒化珪素蛍光体、アルカリ土類金属硫化ガリウム蛍光体である構成とするのがよい。この構成によれば、前記緑色蛍光体の種類を選択して使用することによって、照明装置による白色光の色純度を所望のものとすることができる。
【００４５】
また、前記蛍光ランプとして、冷熱陰極蛍光ランプ、熱陰極蛍光ランプ、外部電極蛍光ランプ、無電極蛍光ランプの何れかを目的に応じて使用することができる。
【００４６】
また、前記蛍光ランプは冷陰極蛍光ランプである構成とするのがよい。この構成によれば、冷陰極を使用しているので長寿命で信頼性の高い照明装置を実現することができる。
【００４７】
本発明の光拡散フィルムでは、前記光拡散層は異なる種類の前記緑色蛍光体を含む構成とするのがよい。この構成によれば、前記緑色蛍光体層を、略均一な光拡散効果を有し、略一様な色度及び輝度をもった光を放射させることができる、蛍光発光と光拡散作用を有する光拡散板とすることができ、前記緑色蛍光体として、色度の異なる複数の蛍光体を使用することによって、照明装置による白色光の色純度を変化させることができる。
【００４８】
また、前記光拡散層は光拡散粒子を含む構成とするのがよい。この構成によれば、より均一な光拡散効果を有する光拡散板とすることができる。
【００４９】
また、前記光拡散粒子が樹脂微粒子である構成とするのがよい。この構成によれば、より安価により均一な光拡散効果を有する光拡散板とすることができる。
【００５０】
また、前記緑色蛍光体の１／１０残光時間は、０．２ｍｓｅｃ以下である構成とするのがよい。この構成によれば、蛍光ランプを高い周波数、例えば、６０Ｈｚ〜１２０Ｈｚでオンオフスイッチング（点滅）させた場合でも、前記緑色蛍光体の残光時間が０．２ｍｓｅｃ以下と短いので、次回のオンによって出射される緑色蛍光に加わる前回のオフに起因する緑色蛍光の残光強度が小さく、照明装置から放射される前記白色光の色純度が、前記緑色光の残光によって劣化せず、色度が変化しないので、色品質の劣化を抑制することができる照明装置に使用される光拡散フィルムとして、好適である。従って、このような光拡散フィルムを備えた照明装置を使用することによって、動画特性の色品質を向上させることができ、高速動画表示を行う液晶表示装置を実現することができる。
【００５１】
本発明の表示装置では、液晶パネルを有する構成とするのがよい。この液晶パネルを有する液晶表示装置は、テレビ、ＰＣ用の表示装置等に好適に使用することができる。
【００５２】
また、前記照明装置はバックライトである構成とするのがよい。この構成によれば、表示装置を、薄型、軽量に構成することができる。
【００５３】
また、画素部を有し、この画素部のオンオフと前記バックライトの点滅とを同期させる構成とするのがよい。この構成によれば、１フレームに一部に黒画像データを挿入（挿入される領域を「黒挿入領域」という。）し、この黒画像の表示タイミングに合わせ、黒挿入領域に対応する位置にあるバックライトを、黒挿入領域の移動に同期させてオフの状態とするので、即ち、黒挿入領域以外の領域に対応するバックライトをオンの状態とし、黒挿入領域に対応する位置にあるバックライトをオフの状態とするので、動画特性の色品質を上させることができ、高速動画表示を行うことができる表示装置を実現することができる。
【００５４】
本発明による照明装置の製造方法は、以下の特徴を有する。
（１）内面に青色蛍光体と赤色蛍光体が塗布され青色光と赤色光を発する蛍光ランプを作成する工程と、バインダー樹脂と、Ｅｕ2+又はＣｅ3+を発光中心とする緑色蛍光体を含み、４Ｐａ・ｓ以上、より好ましくは、５Ｐａ・ｓ以上、２０Ｐａ・ｓ以下の粘度を有する塗料を用いて緑色蛍光体層を形成する工程とを有し、前記緑色蛍光体層が前記蛍光ランプの外部に配置され、前記青色光によって前記緑色蛍光体が励起されて発光された緑色光と、前記赤色光及び前記青色光とが混色されて白色光を出射する、照明装置の製造方法である。
【００５５】
本発明の照明装置の製造方法によれば、前記緑色蛍光体の比重が大きくその粒径が大きい場合でも、前記緑色蛍光体が沈降し難く、前記緑色蛍光体が均一に分散された塗料を調製することでき、均一な組成、厚さを有する前記緑色蛍光体層を塗布法によって作製することができ、発光ムラがなく均一な発光を呈する前記緑色蛍光体層を有する照明装置を提供することができる。特に、上記塗料の粘度を５Ｐａ・ｓ以上、２０Ｐａ・ｓ以下とすると、蛍光体粒子の分散安定性が優れ、塗布膜中がより均一な組成と厚さを有し、より均一な発光を呈する前記緑色蛍光体層を塗布法によって作製することができる。
【００５６】
（２）上記（１）において、前記塗料が前記蛍光ランプの外面に塗布され前記緑色蛍光体層が形成される。この構成によれば、均一な照明を可能とする照明装置を作製することができる。
【００５７】
（３）上記（１）において、前記塗料が、前記蛍光ランプの外部に配置された光拡散板に塗布され、前記緑色蛍光体層が形成され。この構成によれば、前記光拡散板が大面積の場合でも、均一な組成、厚さを有する前記緑色蛍光体層を塗布法によって、作製することができる。
【００５８】
（４）上記（３）において、異なる種類の前記緑色蛍光体をそれぞれ含む前記塗料が順次使用され、異なる種類の前記緑色蛍光体をそれぞれ含む前記緑色蛍光体層が前記光拡散板に順次形成される。前記緑色蛍光体として、色度の異なる複数の蛍光体を使用することによって、照明装置による白色光の色純度を変化させることができる。
【００５９】
（５）上記（１）において、光透過性を有する平板に前記塗料を塗布し、光拡散性を有する光拡散板が形成される。この構成によれば、前記緑色蛍光体層を、略均一な光拡散効果を有し、略一様な色度及び輝度をもった光を放射させることができる、蛍光発光と光拡散作用を有する光拡散板とすることができる。
【００６０】
（６）上記（５）において、前記塗料は異なる種類の前記緑色蛍光体を含む。この構成によれば、前記緑色蛍光体層を、略均一な光拡散効果を有し、略一様な色度及び輝度をもった光を放射させることができる、蛍光発光と光拡散作用を有する光拡散板とすることができ、前記緑色蛍光体として、色度の異なる複数の蛍光体を使用することによって、照明装置による白色光の色純度を変化させることができる。
【００６１】
（７）上記（５）において、前記塗料は前記緑色蛍光体とは異なる光拡散粒子を含む。この構成によれば、より均一な光拡散効果を有する光拡散板とすることができる。
【００６２】
（８）上記（７）において、前記光拡散粒子が樹脂微粒子である。この構成によれば、より安価により均一な光拡散効果を有する光拡散板とすることができる。
【００６３】
（９）上記（１）において、前記塗料が、有機樹脂を含む溶液に前記緑色蛍光体を分散させて調製される。この構成によれば、前記塗料を調整する際に前記有機樹脂と前記緑色蛍光体の混合比を調整することによって、前記塗料の粘度を塗布法の種類に応じ好適な範囲にすることができ、均一な組成、厚さを有する前記緑色蛍光体層を塗布法によって作製することができ、発光ムラがなく均一な発光を呈する前記緑色蛍光体層を有する照明装置を提供することができる。
【００６４】
（１０）上記（９）において、前記有機樹脂として、ポリウレタン、ポリエステル、ウレタンアクリレート、アクリルモノマー等が使用される。この構成によれば、前記有機樹脂として硬化後において可撓性を有するものを使用することによって、変形可能なフレキシブルな緑色蛍光体層を形成することができる。
【００６５】
青色光、赤色光の視感度は小さく、緑色光の視感度が大きいので、青色光、赤色光の残光時間は長くても、液晶表示装置のバックライトをＯｆｆした際の残光の明るさに与える影響は軽微である。青色、赤色は残光の明るさに与える影響が小さいが、緑色は視感度が大きく残光時間に対する寄与が大きいので、本発明では、バックライトをＯｆｆした際の残光の明るさを大幅に低減させるために、残光時間の短い緑色蛍光体を使用する。
【００６６】
本発明の蛍光ランプを用いた照明装置では、青色蛍光体と赤色蛍光体とが内面に塗布されたＣＣＦＬから発する青色発光によって、ＣＣＦＬの外側に配置され、Ｅｕ2+、Ｃｅ3+を発光中心としてもつ残光時間の短い緑色蛍光体を励起、発光させ、ＣＣＦＬの内部から発光した青色光、赤色光、及び、ＣＣＦＬの外部で発光した緑色光を混合することによって白色を発生させる。例えば、ＣＣＦＬのガラス管の外側の表面に緑色蛍光体を塗布する構成、バックライトを構成する拡散板や各種光学シートの表面に緑色蛍光体を塗布や練り込む構成、緑色蛍光体層を透明なシート状基体上に形成し、緑色蛍光体層を光拡散板（蛍光発光と光拡散作用を有する。）とする構成とすることができる。
【００６７】
光拡散板等の平板面に形成される緑色蛍光体層は、有機溶剤に溶解又は希釈されたバインダー（結合剤又は結着剤）に蛍光体粒子を混合してペースト状の塗料（塗液）を光拡散板に塗布し、乾燥させることによって形成することができる。緑色蛍光体層からの発光強度を大きくするためには、緑色蛍光体層中での蛍光体粒子の充填率を大きくし、且つ、緑色蛍光体層の光透過率を大きくすることが望ましい。
【００６８】
上記バインダーとして、例えば、エチルセルロース、エチレン酢酸ビニル共重合体、ニトロセルロース、ポリ酢酸ビニル、セルロースアセテートブチレート、ポリビニルブチラール、ポリビニルアルコール、ウレタン系樹脂、アクリル系樹脂等を使用することができる。また、上記有機溶剤として、例えば、メチルエチルケトン、メチルイソブチルケトン、シクロヘキサノン等のケトン、メチレンクロライド、エチレンクロライド等のハロゲン化炭化水素等を使用することができる。
【００６９】
なお、上記塗料の塗布は、スクリーン印刷、バーコーター、ロールコーター等の一般的な方法を用いて行うことができる。また、緑色蛍光体層の厚さは、上記塗料の粘度、塗布条件等によって調製することができる。この粘度は上記塗料を調製する際の、有機溶剤、蛍光体粒子、バインダーの混合条件、温度によって、適宜変更することができる。
【００７０】
例えば、緑色蛍光体としてＳｒＧａ2Ｓ4：Ｅｕ（平均粒径１２μｍφ、比重５．１）を用い、光拡散板に形成される緑色蛍光体層は、厚さ１５μｍ以上、４０μｍ以下であり、緑色蛍光体層における緑色蛍光体と樹脂（バインダー）の体積比率は、５ｖｏｌ％以上、２０ｖｏｌ％以下であるある。ＳｒＧａ2Ｓ4：Ｅｕの平均粒径及び比重が大であるにも係わらず、層中で略均一に分散され略均一厚さを有し、光透過性に優れ、光拡散板との接着性が良好であり、耐衝撃性を有し、紫外線耐性が良好である緑色蛍光体層を形成することができる。
【００７１】
また、緑色蛍光体層を光拡散板に形成する構成に代えて、緑色蛍光体層を透明なシート状基体上に形成し、緑色蛍光体層は光拡散性を有するので、緑色蛍光体層とシート状基体を光拡散板（蛍光発光と光拡散作用を有する。）として使用することもできる。
【００７２】
なお、離型性を有する樹脂基板上に緑色蛍光体層を形成した後、緑色蛍光体層を樹脂基板上から剥離させて、緑色蛍光体層を、蛍光発光と光拡散作用を有する光拡散板として使用することもできる。この場合、緑色蛍光体を分散させバインダーとして使用する有機樹脂として、硬化後において可撓性を有するものを使用することによって、変形可能なフレキシブルな緑色蛍光体層からなり、蛍光発光と光拡散作用を有する光拡散板を形成することができる。
【００７３】
本発明の照明装置は、液晶テレビ等の表示装置に使用することができ、特に、高速動画表示を行う液晶テレビ等の表示装置に好適に使用することができる。
【００７４】
以下、図面を参照しながら本発明による実施の形態について詳細に説明する。
【００７５】
実施の形態
本発明の実施形態による照明装置は、紫外線によって青色蛍光体及び赤色蛍光体が励起される蛍光ランプを有しており、青色蛍光体及び赤色蛍光体を有する蛍光体層が蛍光ランプ管の内面に形成され、Ｅｕ2+又はＣｅ3+を発光中心とし５００ｎｍ〜５７０ｎｍの発光中心波長を有する緑色蛍光体を有する蛍光体層が蛍光ランプ管の外面に形成されている。青色蛍光体から発する青色光によって緑色蛍光体が励起され、青色光、赤色光、及び、緑色光の混色によって白色光が、照明装置から出射される。緑色蛍光体を有する蛍光体層を蛍光ランプ管の外面に形成せずに、緑色蛍光体を有する蛍光体層を光拡散板上に形成して、蛍光ランプ管とは別体とする構成とすることもできる。
【００７６】
緑色蛍光体として、１／１０残光時間が０．２ｍｓｅｃ以下である蛍光体を使用することが望ましく、高速動画特性の色品質を向上させることができる照明装置及びこれを用いた表示装置を提供することができる。この照明装置は高速動画表示を行う液晶表示装置のバックライトとして好適である。
【００７７】
図１は、本発明の実施の形態における、蛍光ランプの外部に緑色蛍光体を配置した照明装置の概略構成を説明する断面図であり、図１（Ａ）は冷陰極蛍光ランプ（ＣＣＦＬ）４０ａ、図１（Ｂ）は熱陰極蛍光ランプ（ＨＣＦＬ）４０ｂ、図１（Ｃ）は外部電極蛍光ランプ（ＥＥＦＬ）４０ｃ、図１（Ｄ）は無電極蛍光ランプ（内部コイル型）４０ｄの構成を模式的に示す断面図である。
【００７８】
なお、図１（Ａ）〜図１（Ｄ）では、蛍光ランプの中心軸を通り管長方向に平行な面における断面図を示し、図１（Ａ）では、蛍光ランプの中心軸に垂直な面における断面図を示しており、図１（Ｂ）〜図１（Ｄ）における蛍光ランプの中心軸に垂直な面における断面図は、図１（Ａ）に示す断面図と同じであるので図示を省略している。
【００７９】
図１（Ａ）〜図１（Ｄ）に示すように、蛍光ランプを構成するガラス管１１の内壁面に、赤色蛍光体、青色蛍光体の粉末の混合物が塗布された蛍光体層（以下、「赤青色蛍光体層」と略記する。）１０ａが形成され、ガラス管１１の外壁面に、緑色蛍光体の粉末が塗布された蛍光体層（以下、「緑色蛍光体層」と略記する。）１０ｂが形成されている。ガラス管１１は紫外線を吸収し透過しないガラスによって構成されている。なお、ガラス管１１の内壁面に、青色蛍光体による青色蛍光体層と、赤色蛍光体による赤色蛍光体層とを積層して形成してもよい。
【００８０】
ガラス管１１の外壁面に形成された緑色蛍光体層１０ｂ中の緑色蛍光体は、青色蛍光体から励起発光された青色光によって励起され緑色光を放射する。照明装置には蛍光ランプとして、図１（Ａ）〜図１（Ｄ）に示す各タイプのものを目的に応じて使用することができる。蛍光ランプは、所望の周波数で点滅が制御され、赤色蛍光体、青色蛍光体の紫外線による励起が制御され、赤色光、青色光が発光され、青色光による励起によって緑色蛍光体から緑色光が発光する。そして、赤色光、青色光、緑色光の混色によって、白色光が照明装置から出射される。
【００８１】
図１（Ａ）〜図１（Ｄ）に示す構成において、色度の異なる緑色蛍光体の層を２種類以上積層して緑色蛍光体層１０ｂを形成することもでき、緑色蛍光体層１０ｂ全体における色度の異なる緑色蛍光体の存在比（重量比）によって、色度点を変化させることができる。また、色度の異なる２種類以上の緑色蛍光体の粉末を混合して使用することもでき、混合比（重量比）によって、色度点を変化させることができる。
【００８２】
図１（Ａ）〜図１（Ｄ）に示す構成において、例えば、ガラス管１１の外壁面に、ペースト状とした緑色蛍光体−１を塗布、乾燥して緑色蛍光体層−１を形成し、次に、緑色蛍光体層−１上に、ペースト状とした緑色蛍光体−２を塗布、乾燥して緑色蛍光体層−２を形成することによって、緑色蛍光体層１０ｂを形成することができる。また、緑色蛍光体−１と緑色蛍光体−２を混合しペースト状とし、ガラス管１１の外壁面に塗布、乾燥して緑色蛍光体層１０ｂを形成することができる。
【００８３】
図１（Ａ）に示すように、冷陰極ランプ４０ａのガラス管１１の内面には赤青色蛍光体層１０ａが形成されており、ガラス管１１内にはＡｒ等の希ガスと共にＨｇが封入されている。ガラス管１１の内部の両端部に陰極側内部電極１２ａ、陽極側内部電極１２ｂが設けられており、フィラメント電極は設けられていない。
【００８４】
ＣＣＦＬ４０ａでは、陰極側導体線１３ａ、陽極側導体線１３ｂから陰極側内部電極１２ａと陽極側内部電極１２ｂとの間に高電圧が印加され、冷陰極放出により陰極側内部電極１２ａから放出された電子、又は、ガラス管１１内に既に存在していた電子が加速され、電子とＡｒとの衝突によってＡｒは電離し、Ａｒイオンと電子を生じる。Ａｒイオンは陰極側に加速され陰極側内部電極１２ａに衝突して、電極１２ａから電子を放出させる。放出された２次電子は陽極側に加速され、再び、Ａｒの電離を生じる。このようにして、電子なだれを生じ放電が開始され安定した放電が維持される。
【００８５】
電子とＨｇとの衝突によってＨｇが基底状態から励起状態に励起され、励起状態にあるＨｇが基底状態に戻る際に紫外線が放出される。紫外線は赤青色蛍光体層１０ａ中の赤色及び青色蛍光体に照射され、両蛍光体が励起されて赤色及び青色の蛍光が発生し、ガラス管１１の外部に放出される。青色蛍光体から励起された青色の蛍光によって、ガラス管１１の外面に塗布された緑色蛍光体層１０ｂ中の緑色蛍光体が励起されて、緑色の蛍光を発生する。ガラス管１１の内部で発生した赤色及び青色の蛍光とガラス管１１の外部で発生した緑色の蛍光が混色されて、白色光を生じる。
【００８６】
図１（Ｂ）に示すように、図１（Ａ）のＣＣＦＬ４０ａにおいて陰極側内部電極１２ａと陽極側内部電極１２ｂを、陰極側フィラメント１９ａ、陽極側フィラメント１９ｂに置き換えた構成となっている。ＨＣＦＬ４０ｂでは、陰極側フィラメント１９ａに電流を流して熱電子を発生させる。陰極側フィラメント１９ａと陽極側フィラメント１９ｂとの間に印加された高電圧によって、フィラメントから発生した熱電子は、陽極側に加速される。加速された熱電子はＡｒと衝突してＡｒは電離し、Ａｒイオンと電子を生じる。放出された２次電子は陽極側に加速され、電子とＨｇとの衝突によってＨｇを励起させて紫外線を生じさせる。この紫外線によって、ＣＣＦＬ４０ａと同様にして、赤色及び青色蛍光体が励起され赤色及び青色の蛍光が発生し、青色の蛍光によって緑色蛍光体が励起され緑色の蛍光を発生し、これか蛍光が混色されて白色光を生じる。
【００８７】
図１（Ｃ）に示すように、ＥＥＦＬ４０ｃでは、ＣＣＦＬ、ＨＣＦＬとは異なっており、ガラス管１１の内部に電極を設けず、ガラス管１１の外側の両端部に、陰極側外部電極１４ａ、陽極側外部電極１４ｂが設けられており、ガラス管１１の外部から電圧を印加して、ガラス管１１の内部に放電を発生させる。この放電によってＡｒの電離が生じ、放出された２次電子は陽極側に加速され、電子とＨｇとの衝突によってＨｇを励起させて紫外線を生じさせる。この紫外線によって、ＣＣＦＬ４０ａ、ＣＣＦＬ４０ｂと同様にして、赤色及び青色蛍光体が励起され赤色及び青色の蛍光が発生し、青色の蛍光によって緑色蛍光体が励起され緑色の蛍光を発生し、これか蛍光が混色されて白色光を生じる。
【００８８】
図１（Ｄ）に示すように、ＣＣＦＬ４０ａ、ＣＣＦＬ４０ｂ、ＥＥＦＬ４０ｃと異なって、無電極蛍光ランプ４０ｄでは、放電用の電極を使用せず、ガラス管１１の内部又は外部に置かれたコイル１５から発生させた高周波の電磁界によって、内部に封入されたＨｇを励起させて紫外線を発生させる。この紫外線によって、ＣＣＦＬ４０ａ、ＣＣＦＬ４０ｂ、ＥＥＦＬ４０ｃと同様にして、赤色及び青色蛍光体が励起され赤色及び青色の蛍光が発生し、青色の蛍光によって緑色蛍光体が励起され緑色の蛍光を発生し、これか蛍光が混色されて白色光を生じる。
【００８９】
なお、図１（Ｄ）では、内巻型コイル型を示しているが、コイル１５をガラス管１１の外部に置く構成（外巻型コイル型）も可能である。
【００９０】
以上、図１（Ａ）〜図１（Ｄ）に示す構成では、蛍光体ランプを構成するガラス管１１は紫外線を透過しないものを使用しているので、ガラス管１１の内部に配置される赤青色蛍光体層１０ａには耐紫外線が要求されるが、ガラス管１１の外部に配置される緑色蛍光体層１０ｂには、紫外線が照射されないので紫外線劣化を生じることはない。このように、比視感度が最大である緑色蛍光体の劣化が抑制されるので、白色光の色品質の劣化を抑制することができる。
【００９１】
ガラス管１１として、紫外線を透過するものを使用することもでき、赤青色蛍光体層１０ａ、緑色蛍光体層１０ｂを共にガラス管１１の外部に配置することができる。この場合、ガラス管１１の外壁に、赤青色蛍光体層１０ａを形成して、次に、この赤青色蛍光体層１０ａ上に緑色蛍光体層１０ｂを形成する。
【００９２】
赤青色蛍光体層１０ａ、緑色蛍光体層１０ｂに使用される蛍光体が共に紫外線によって劣化を生じない場合には、赤青色蛍光体層１０ａ、緑色蛍光体層１０ｂをガラス管１１の内部に形成することができる。この場合、ガラス管１１の内壁に緑色蛍光体層１０ｂを形成して、次に、この緑色蛍光体層１０ｂ上に、赤青色蛍光体層１０ａを形成する。
【００９３】
図１において説明した照明装置は、液晶テレビ等の表示装置に使用することができ、特に、高速動画表示を行う液晶テレビ等の表示装置に好適に使用することができる。また、天井照明器具を始め、一般照明用にも使用できることは言うまでもない。
【００９４】
図２は、本発明の実施の形態における、蛍光ランプの外部に緑色蛍光体を配置した照明装置の概略構成を説明する図であり、図２(Ａ)は斜視図、図２（Ｂ）は断面図である。
【００９５】
図１では、ガラス管１１の外壁面に、緑色蛍光体層１０ｂが形成されて構成された蛍光ランプからなる照明装置について説明したが、図２に示す照明装置の構成では、図１に示す構成において緑色蛍光体層１０ｂがガラス管１１の外壁面に形成されていない構成を有する蛍光ランプ４０、及び、この蛍光ランプ４０の外部に配置された拡散層（拡散シート）２３から、照明装置が構成されている。
【００９６】
拡散層（拡散シート）２３は、拡散板（光拡散板）１６の面に、拡散板１６とほぼ同じ面積に形成された緑色蛍光体層１８から構成されている。拡散層２３の短辺にほぼ平行に、蛍光ランプ４０が複数本配置され、蛍光ランプ４０は拡散層２３の短辺とほぼ同じ長さを有している。拡散板１６として、例えば、摺りガラス、半透明樹脂板、粗面化され微細な凹凸を有する表面をもった透明又は半透明の板、或いは、透明な熱可塑性樹脂にシリコーン系樹脂、アクリル系樹脂等の微粒子を混練した組成物を板状に成形したもの、ＰＥＴ（ポリエチレンテレフタレート）等の透明フィルム上に透光性樹脂に微粒子を混練した組成物をコーティングしたもの等が使用される。
【００９７】
拡散シート２３は、例えば、エチルセルロースをテルピネオールに溶解させてバインダーを作成し、このバインダーに緑色蛍光体の粉末を混合しペースト状とし、これを印刷法により拡散板１６に所望の厚さで層塗布した後、乾燥させることによって、形成することができる。蛍光ランプ４０から出射した青色蛍光及び赤色蛍光からなるランプ光ＬＬは緑色蛍光体層１８に入射し、緑色蛍光体は青色蛍光によって励起され緑色蛍光を発する。青色蛍光、緑色蛍光、赤色蛍光が混色され生成された白色光は、拡散板１６によって拡散され均斉化され、面状の白色光ＷＬとして拡散板１６から出射していく。
【００９８】
図２に示す構成では、緑色蛍光体層１８、拡散板１６の順に、これらへ蛍光ランプ４０からのランプ光ＬＬが入射されるが、拡散板１６、蛍光体層１８の順にランプ光ＬＬが入射される構成とすることもできる。
【００９９】
以下に説明するように、色度の異なる緑色蛍光体の層を２種類以上積層して蛍光体層を形成することもでき、積層された蛍光体層全体における色度の異なる緑色蛍光体の存在比（重量比）によって、色度点を変化させることができる。また、色度の異なる２種類以上の緑色蛍光体の粉末を混合して使用することもでき、混合比（重量比）によって、色度点を変化させることができる。
【０１００】
図３は、本発明の実施の形態における、蛍光ランプの外部に複数種類の緑色蛍光体を配置した照明装置の概略構成を説明する図であり、図３(Ａ)は斜視図、図３（Ｂ）は断面図である。
【０１０１】
図２に示す構成において、拡散板１６に、ペースト状とした緑色蛍光体−１を塗布、乾燥して緑色蛍光体層−１（１８ａ）を形成し、次に、緑色蛍光体層−１（１８ａ）上に、ペースト状とした緑色蛍光体−２を塗布、乾燥して緑色蛍光体層−２（１８ｂ）を形成することによって、拡散層２３を形成することができる。また、図示しないが、緑色蛍光体−１と緑色蛍光体−２を混合しペースト状とし、これを拡散板１６に塗布、乾燥して拡散層２３を形成することができる。
【０１０２】
図３に示す構成では、緑色蛍光体層１８ｂ、１８ａ、拡散板１６の順に、これらへ蛍光ランプ４０からのランプ光ＬＬが入射されるが、拡散板１６、蛍光体層１８ａ、１８ｂの順にランプ光ＬＬが入射される構成とすることもできる。
【０１０３】
図２、図３に示す構成では、蛍光ランプ４０からの放射光を反射させるための反射板は図示していないが、例えば、後述する図５、図６に示すような照明装置２ａと同じような構成として、図２、図３に示す蛍光ランプ４０の下方に、断面が凹条の反射面が複数個形成されている反射板２２を配置した構成を有する照明装置とすることもでき、また、後述する図７、図８、図９に示す照明装置２ｂ、２ｃと同じような構成の照明装置とすることもできる。
【０１０４】
以上、図２、図３に示す構成では、蛍光体ランプを構成するガラス管１１は紫外線を透過しないものを使用しているので、ガラス管１１の内部に配置される赤青色蛍光体層１０ａには耐紫外線が要求されるが、ガラス管１１の外部に配置される緑色蛍光体層１０ｂには、紫外線が照射されることがなく紫外線劣化を生じることはない。
【０１０５】
図２、図３において説明した照明装置は、液晶テレビ等の表示装置に使用することができ、特に、高速動画表示を行う液晶テレビ等の表示装置に好適に使用することができる。また、天井照明器具を始め、一般照明用にも使用できることは言うまでもない。
【０１０６】
図４は、本発明の実施の形態における、蛍光ランプの外部に緑色蛍光体を配置した照明装置の概略構成を説明する図であり、図４(Ａ)は斜視図、図４（Ｂ）は断面図である。
【０１０７】
図４に示す照明装置の構成では、緑色蛍光体を含む拡散層（光拡散層）８が、透明支持体６上に設けられた拡散フィルム（拡散板）９を蛍光ランプ４０の外部に配置された形で、照明装置が構成されている。
【０１０８】
図２に示した、拡散板１６の面に緑色蛍光体層１８が形成された拡散層（拡散シート）２３に代えて、図４に示す構成では、透明支持板６上に形成された緑色蛍光体を含む光拡散層８を有する拡散フィルム９が使用される。
【０１０９】
図４に示す構成では、光拡散層８、透明支持板６の順に、これらへ蛍光ランプ４０からのランプ光ＬＬが入射されるが、透明支持板６、光拡散層８の順にランプ光ＬＬが入射される構成とすることもできる。
【０１１０】
緑色蛍光体を含む拡散フィルム９の短辺にほぼ平行に、蛍光ランプ４０が複数本配置され、蛍光ランプ４０は拡散層フィルム９の短辺とほぼ同じ長さを有している。緑色蛍光体を含む拡散層８として、例えば、無機微粒子や有機微粒子とバインダーによって粗面化され微細な凹凸を有する表面をもった透明又は半透明の膜が使用される。
【０１１１】
上記、蛍光体を含む拡散フィルム９に用いることのできる透明支持体６としては、透明な光線透過率の高いプラスチックフィルム等が用いられ、例えばポリエステル、ポリカーボネート、ポリエチレン、ポリプロピレン、トリアセチルセルロース、ポリ塩化ビニル、アクリル、ポリスチレン、ポリアミド、塩化ビニリデン−塩化ビニル共重合体等があげられる。なかでも、耐候性、加工性等の点からポリエステルフィルムが好ましく用いられる。プラスチックフィルムの厚みは特に限定されないが、一般には１０μｍ〜５００μｍ、好ましくは２０μｍ〜２００μｍ程度である。
【０１１２】
次に、蛍光体を含む光拡散層８を構成する透明なバインダー樹脂、樹脂粒子、及び粒子状滑剤について説明する。
【０１１３】
透明なバインダー樹脂としては、光学的透明性に優れた樹脂が用いられ、例えばポリエステルアクリレート系樹脂、ポリウレタンアクリレート系樹脂、エポキシアクリレート系樹脂、ポリエステル系樹脂、ウレタン含有ポリエステル樹脂、ウレタン樹脂、アクリル系樹脂、ポリカーボネート系樹脂、エポキシ系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂等の熱可塑性樹脂、熱硬化性樹脂、電離放射線硬化性樹脂等があげられる。
【０１１４】
次に、樹脂粒子は、光拡散性を付与するため、上記バインダー樹脂中に分散させて含有させる。樹脂粒子としては、アクリル系、スチレン系、シリコーン系の樹脂粒子と、Ｅｕ2+又はＣｅ3+を発光中心とする緑色蛍光体微粒子や赤色蛍光体微粒子、シリカ系の無機微粒子があげられる。
【０１１５】
拡散機能をもつ層が表示部材の一部として設置される他部材と接触した場合に起こりえる他部材への傷や、該拡散層のひっかき傷が発生し得る懸念点を考慮に入れると、蛍光体に代表される無機微粒子だけで光拡散性を付与するのではなく、柔軟性に優れた有機樹脂粒子を合わせもった設計にした方が好ましい。
【０１１６】
このような樹脂粒子の平均粒径は、光拡散層の厚みとの関係もあるが、下限として２μｍ以上、好ましくは４μｍ以上、上限として４０μｍ以下、好ましくは２０μｍ以下のものが使用される。このような粒子は、粒度分布が広くなると、光拡散層中に埋没して光拡散性に寄与しないものも出てくるので、できるだけ粒径の揃ったものであることが好ましい。しかし、粒径は、単一径ではモアレが発生しやすくなることから、数種類の単一径をもつものが混合されている状態が好ましい。
【０１１７】
また、色度の異なる緑色蛍光体微粒子を２種類以上混合することもでき、蛍光体を含む拡散層全体における色度の異なる緑色蛍光体の存在比（重量比）によって、色度点を変化させることができる。また、色度の異なる２種類以上の緑色蛍光体の粉末を混合して使用することもでき、混合比（重量比）によって、色度点を変化させることができる。
【０１１８】
また、粒子の含有量は、バインダー樹脂に対し、下限として１重量パーセント以上、好ましくは５重量パーセント以上、上限として５００重量パーセント以下、好ましくは３００重量パーセント以下である。２０重量部以上とすることにより、十分な光拡散性と、蛍光ランプから発せられた光を白色に変換する能力を合わせもつことができる。また、３００重量部以下とすることにより、高い透明性を維持することができる。なお、上記性能を損なわない範囲であれば他の拡散剤を添加することも可能である。
【０１１９】
上記のような本発明における光拡散層には、本発明の機能を損なわない範囲で、滑剤、架橋剤、着色剤、顔料、帯電防止剤、難燃剤、抗菌剤、防カビ剤、紫外線吸収剤、光安定剤、酸化防止剤、可塑剤、レベリング剤、顔料分散剤、流動調整剤、消泡剤等の種々の添加剤を含ませることができる。
【０１２０】
本発明の光拡散性シートは、上述した透明なバインダー樹脂、蛍光体を含む粒子、及び必要に応じて加えた添加剤や希釈溶剤を混合して調整し、従来公知のコーティング方法、例えば、バーコーター、ブレードコーター、スピンコーター、ロールコーター、グラビアコーター、フローコーター、スプレー、スクリーン印刷等によって、上述の透明な支持体の少なくとも一方の面に塗布し、加熱によって乾燥、及び必要に応じて熱や電離放射線照射による硬化によって光拡散層を形成し得ることができる。
【０１２１】
尚、電離放射線を照射する方法としては、超高圧水銀灯、高圧水銀灯、低圧水銀灯、カーボンアーク、メタルハライドランプ等から発せられる４００ｎｍ以下の波長領域の紫外線を照射する、電子線加速器から発せられる電子線を照射することにより行うことができる。
【０１２２】
以上のような光拡散層の厚みとしては、特に限定されるものではないが、上記コーティング法によって設ける場合は、２μｍ〜５０μｍ、好ましくは４μｍ〜２５μｍとする。
【０１２３】
以上のように、本発明によれば、透明な支持体の少なくとも一方の面に、透明なバインダー樹脂、蛍光体を含む粒子、及び種々の添加剤からなる光拡散層を設けたことにより、蛍光ランプから発せられる光が透過した状態で、光拡散した白色光が得られる。
【０１２４】
図４において説明した照明装置は、液晶テレビ等の表示装置に使用することができ、特に、高速動画表示を行う液晶テレビ等の表示装置に好適に使用することができる。また、天井照明器具を始め、一般照明用にも使用できることは言うまでもない。
【０１２５】
図５は、本発明の実施の形態における、直下型バックライトを使用した液晶表示装置１ａの概略構成を説明する断面図である。
【０１２６】
図５に示すように、液晶表示装置１ａは、液晶パネル３と、この液晶パネル３の背後（映像の観察側とは逆側）に位置する照明装置２ａとから構成され、液晶表示パネル３の背面側直下にバックライトとして照明装置２ａが配置されている。即ち、この液晶表示装置１ａは透過型のものであり、照明装置２ａからの白色光ＷＬを利用して、液晶パネル２の表示面に、赤色表示光ＬＯr、緑色表示光ＬＯg、青色表示光ＬＯbからなる表示光ＬＯを出射するように構成されている。
【０１２７】
図５に示す照明装置２ａの構成では、図１（Ａ）に示すＣＣＦＬにおいてガラス管１１の外面に形成された緑色蛍光体層１０ｂが形成されていない構成を有する複数の蛍光ランプ（ＣＣＦＬ）４０が使用され、プリズムシート２４と蛍光ランプ４０の間に、緑色蛍光体層１８が表面に形成された拡散板１６からなる拡散層２３が配置されている。
【０１２８】
図５に示す構成において、拡散層２３をプリズムシート２４と拡散シート２５の間に配置して、拡散シート２５を配置しない構成とすることもできる。
【０１２９】
図５に示す照明装置２ａでは、拡散層２３の一辺方向（図５が図示された紙面に垂直方向の辺）にほぼ平行に、蛍光ランプ４０が複数本配置され、各蛍光ランプ４０は拡散層２３の上記一辺方向での長さとほぼ同じ長さを有する長尺の蛍光ランプである。この長尺の蛍光ランプを、短尺の蛍光ランプの複数本を上記一辺方向に近接させて配置することによって構成することもできる。
【０１３０】
照明装置２ａには、冷陰極蛍光ランプ（ＣＣＦＬ）４０が光源として複数（図５に示す例では４本）並列して配置されている。また、これら冷陰極蛍光ランプ４０の周囲には、液晶パネル３側を除いて反射板２２が設けられている。これら複数の冷陰極蛍光ランプ４０の液晶パネル３側には、冷陰極蛍光ランプ４０側から順に、拡散シート２３及びプリズムシート２４が設けられている。冷陰極蛍光ランプ４０の内壁の赤青色蛍光体層１０ａから紫外線によって励起された赤色及び青色の蛍光からなるランプ光ＬＬと、青色の蛍光によって緑色蛍光体層１８から励起された緑色の蛍光の混色によって白色光ＷＬが生成される。
【０１３１】
なお、図５に示す構成において、冷陰極蛍光ランプ４０を、図１（Ｂ）に示すＨＦＣＬ、図１（Ｃ）に示すＥＥＦＬ、図１（Ｄ）に示す無電極傾向ランプに置き換える構成としてもよい。
【０１３２】
反射板２２は、冷陰極蛍光ランプ４０から出射されたランプ光ＬＬを、液晶パネル３側へ反射するためのものである。反射板２２には断面が円弧状（例えば、半円状）、パラボラ状、放物線状等の凹条の反射面が複数個形成され、反射面はランプ光ＬＬの反射率の高いＡｌ等の材料で形成されている。反射板２２により、冷陰極蛍光ランプ４０から出射されたランプ光ＬＬを、効率的に利用できるようにしている。
【０１３３】
拡散シート２３、２５は、液晶パネル３へ向かう白色光ＷＬを拡散させ、明るさのむらを低減させるためのものである。また、プリズムシート２４は、白色光ＷＬの方向を指向させるためのものである。
【０１３４】
液晶パネル３は、一対のガラス基板３２Ａ、３２Ｂ（照明装置２ａ側のガラス基板３２Ａ及び観察側のガラス基板３２Ｂ）間に多層膜を有する積層構造となっている。この多層膜は具体的には、照明装置２ａ側から順に、各画素に配置された透明画素電極３３と、液晶層３４と、各画素に共通の透明電極３５と、各画素に対応して配置されたカラーフィルタ３６と、各カラーフィルタ３６間に形成されたブラックマトリクス３７とから構成されている。また、これらガラス基板３１Ａ、３２Ａにおける液晶層３４と反対の面側には、それぞれ、偏光板３１Ａ、３１Ｂが形成されている。
【０１３５】
偏光板３１Ａ、３１Ｂは光学シャッタの一種であり、ある一定の振動方向の光（偏光）のみを通過させるものである。これら偏光板３１Ａ、３１Ｂはそれぞれ、偏光軸が互いに９０度異なるように配置されており、照明装置２ａからの白色光ＷＬが、液晶層３４を介して透過或いは遮断されるようになっている。
【０１３６】
ガラス基板３２Ａ、３２Ｂは、一般に可視光に対して透明な透明基板である。よって、可視光に対して透明なものであれば、ガラス基板に限定されることはなく、透明樹脂基板を使用することもできる。なお、ガラス基板３１Ａには、透明画素電極３３に電気的に接続された駆動素子としてのＴＦＴ（Thin Film Transistor：薄膜トランジスタ）及び配線等を有する駆動回路（図示せず）が形成されている。
【０１３７】
透明画素電極３３は、例えば、ＩＴＯ（Indium Tin Oxide：酸化インジウムスズ）から構成され、各画素の画素電極として機能する。また、透明電極３５も、例えば、ＩＴＯから構成され、共通の対向電極として機能する。
【０１３８】
液晶層３４は、例えば、ＴＮ（Twisted Nematic）モードやＳＴＮ（Super Twisted Nematic）モード等の液晶から構成され、図示しない駆動回路からの印加電圧に応じて、照明装置２ａからの白色光ＷＬを各画素で透過又は遮断するためのものである。
【０１３９】
ブラックマトリクス３７は、各カラーフィルタ３６の間に配置されており、照射装置２からの白色光ＷＬを遮断し、液晶パネル３の観察側へ出射しないようにするためのものである。
【０１４０】
カラーフィルタ３６は、照明装置２ａからの白色光ＷＬを、赤（Ｒ）、緑（Ｇ）及び青（Ｂ）の三原色にそれぞれ色分離するためのものであり、白色光ＷＬのうち、赤色波長領域の光を選択的に透過させる赤色カラーフィルタと、緑色波長領域の光を選択的に透過させる緑色カラーフィルタと、青色波長領域の光を選択的に透過させる緑色カラーフィルタとから構成されている。
【０１４１】
本実施の形態の液晶表示装置では、内面に赤色及び青色蛍光体が塗布された冷陰極蛍光ランプ４０からのランプ光ＬＬは、反射板２２によって緑色蛍光体層１８へ出射される。ランプ光ＬＬに含まれる青色の蛍光によって緑色蛍光体層１８から励起された緑色の蛍光は、ランプ光ＬＬに含まれる赤色及び青色の蛍光と混色されると共に、拡散板１６へ出射され、緑色の蛍光、赤色及び青色の蛍光の混色によって白色光ＷＬが生成される。この白色光ＷＬは、拡散シート２３によってその明るさのむらが低減され、プリズムシート２４によってその方向が指向される。
【０１４２】
そして液晶パネル３へ入射した白色光ＷＬは、映像信号に基づいて各透明画素電極３３と透明電極３５との間に印加される電圧によって変調され、各色に対応したカラーフィルタ３６によって色分離される。よって、液晶パネル２の観察側の表示面に、赤色表示光ＬＯr、緑色表示光ＬＯg、青色表示光ＬＯbからなる表示光ＬＯが出射され、カラーの映像表示が行われる。
【０１４３】
表示装置では、画素部を構成する透明画素電極３３に印加される電圧のオンオフは、透明画素電極３３に電気的に接続された駆動素子（ＴＦＴ）によって制御される。透明画素電極３３に印加される電圧のオンオフは、液晶表示装置１ａを構成する蛍光ランプ４０の点滅と同期させる構成とする。なお、蛍光ランプ４０として、上述したような、長尺の蛍光ランプに代えて、短尺の蛍光ランプの複数本で構成することもでき、透明画素電極３３に印加される電圧のオンオフを、短尺の蛍光ランプの点滅をと同期させる構成とすることもできる。
【０１４４】
この液晶表示装置では、フレーム毎に、上記駆動素子をオンとする映像表示期間と駆動素子をオフとする黒画像データを挿入する黒表示期間を設け、１フレームの一部に黒画像データを単数又は複数の走査線に対して挿入し、この黒画像の表示タイミングに合わせ、黒挿入領域（黒画像データが挿入される領域を「黒挿入領域」という。）に対応する位置にあるバックライトを、黒挿入領域の移動に同期させてオフの状態とする。上記の短尺の蛍光ランプの点滅をと同期させる場合、黒画像データを単数又は複数の走査線の一部に対して挿入することができる。
【０１４５】
即ち、黒挿入領域以外の領域に対応するバックライトをオンの状態とし、黒挿入領域に対応する位置にあるバックライトをオフの状態とする。このような制御により、擬似インパルス表示を実現することによって、高速動画表示において、動画視認性を向上させることができ、動画特性の色品質を上させることができる。
【０１４６】
図５に示す構成では、緑色蛍光体層１８、拡散板１６の順に、これらへ蛍光ランプ４０からのランプ光ＬＬが入射されるが、拡散板６、緑色蛍光体層１８の順にランプ光ＬＬが入射される構成とすることもできる。
【０１４７】
図５に示す構成では、液晶パネル３の背面に照明装置２ａを配置した直下型方式のバックライトについて説明したが、液晶パネル３の背面に導光板を配置し、この導光板の上下又は左右のエッジ部分に複数の蛍光ランプを配置するエッジライト方式（サイドライト方式、導光板方式）のバックライトの構成をとることも可能である。
【０１４８】
図６は、本発明の実施の形態における、直下型バックライトを使用した液晶表示装置１ａ’の概略構成を説明する断面図である。
【０１４９】
図５に示した、拡散板１６の面に緑色蛍光体層１８が形成された拡散層（拡散シート）２３に代えて、図６に示す構成では、透明支持板６上に形成された緑色蛍光体を含む光拡散層８を有する拡散フィルム９が使用される。
【０１５０】
図６に示すように、液晶表示装置１ａ’は、液晶パネル３と、この液晶パネル３の背後（映像の観察側とは逆側）に位置する照明装置２ａとから構成され、液晶表示パネル３の背面側直下にバックライトとして照明装置２ａが配置されている。即ち、この液晶表示装置１ａ’は透過型のものであり、照明装置２ａからの白色光ＷＬを利用して、液晶パネル２の表示面に、赤色表示光ＬＯr、緑色表示光ＬＯg、青色表示光ＬＯbからなる表示光ＬＯを出射するように構成されている。
【０１５１】
図６に示す照明装置２ａの構成では、複数の蛍光ランプ（ＣＣＦＬ）４０が使用され、プリズムシート２４と蛍光ランプ４０の間に、緑色蛍光体を含む拡散層８が透明支持基板６上に形成された拡散フィルム９が配置されている。拡散フィルム９の構成は、図４に示すものと同様である。
【０１５２】
図６に示す照明装置２ａでは、蛍光体を含む拡散層８の一辺方向（図６が図示された紙面に垂直方向の辺）にほぼ平行に、蛍光ランプ４０が複数本配置され、各蛍光ランプ４０は蛍光体を含む拡散層８の上記一辺方向での長さとほぼ同じ長さを有する長尺の蛍光ランプである。この長尺の蛍光ランプを、短尺の蛍光ランプの複数本を上記一辺方向に近接させて配置することによって構成することもできる。
【０１５３】
照明装置２ａには、冷陰極蛍光ランプ（ＣＣＦＬ）４０が光源として複数（図６に示す例では４本）並列して配置されている。また、これら冷陰極蛍光ランプ４０の周囲には、液晶パネル３側を除いて反射板２２が設けられている。これら複数の冷陰極蛍光ランプ４０の液晶パネル３側には、冷陰極蛍光ランプ４０側から順に、プリズムシート２４及び拡散フィルム９が設けられている。冷陰極蛍光ランプ４０の内壁の赤青色蛍光体層１０ａから紫外線によって励起された赤色及び青色の蛍光からなるランプ光ＬＬと、青色の蛍光によって緑色蛍光体を含んだ拡散層８から励起された緑色の蛍光の混色によって白色光ＷＬが生成される。
【０１５４】
なお、図６に示す構成において、冷陰極蛍光ランプ４０を、ＨＦＣＬ、ＥＥＦＬ、無電極傾向ランプに置き換える構成としてもよい。
【０１５５】
反射板２２は、冷陰極蛍光ランプ４０から出射されたランプ光ＬＬを、液晶パネル３側へ反射するためのものである。反射板２２には断面が円弧状（例えば、半円状）、パラボラ状、放物線状等の凹条の反射面が複数個形成され、反射面はランプ光ＬＬの反射率の高いＡｌ等の材料で形成されている。反射板２２により、冷陰極蛍光ランプ４０から出射されたランプ光ＬＬを、効率的に利用できるようにしている。
【０１５６】
拡散フィルム（シート）９は、液晶パネル３へ向かう白色光を拡散させ、明るさのむらを低減させるためのものである。また、プリズムシート２４は、冷陰極蛍光ランプ４０殻の光の方向を指向させるためのものである。
【０１５７】
液晶パネル３は、一対のガラス基板３２Ａ、３２Ｂ（照明装置２ａ側のガラス基板３２Ａ及び観察側のガラス基板３２Ｂ）間に多層膜を有する積層構造となっている。この多層膜は具体的には、照明装置２ａ側から順に、各画素に配置された透明画素電極３３と、液晶層３４と、各画素に共通の透明電極３５と、各画素に対応して配置されたカラーフィルタ３６と、各カラーフィルタ３６間に形成されたブラックマトリクス３７とから構成されている。また、これらガラス基板３１Ａ、３２Ａにおける液晶層３４と反対の面側には、それぞれ、偏光板３１Ａ、３１Ｂが形成されている。
【０１５８】
偏光板３１Ａ、３１Ｂは光学シャッタの一種であり、ある一定の振動方向の光（偏光）のみを通過させるものである。これら偏光板３１Ａ、３１Ｂはそれぞれ、偏光軸が互いに９０度異なるように配置されており、照明装置２ａからの白色光ＷＬが、液晶層３４を介して透過或いは遮断されるようになっている。
【０１５９】
ガラス基板３２Ａ、３２Ｂは、一般に可視光に対して透明な透明基板である。よって、可視光に対して透明なものであれば、ガラス基板に限定されることはなく、透明樹脂基板を使用することもできる。なお、ガラス基板３１Ａには、透明画素電極３３に電気的に接続された駆動素子としてのＴＦＴ（Thin Film Transistor：薄膜トランジスタ）及び配線等を有する駆動回路（図示せず）が形成されている。
【０１６０】
透明画素電極３３は、例えば、ＩＴＯ（Indium Tin Oxide：酸化インジウムスズ）から構成され、各画素の画素電極として機能する。また、透明電極３５も、例えば、ＩＴＯから構成され、共通の対向電極として機能する。
【０１６１】
液晶層３４は、例えば、ＴＮ（Twisted Nematic）モードやＳＴＮ（Super Twisted Nematic）モード等の液晶から構成され、図示しない駆動回路からの印加電圧に応じて、照明装置２ａからの白色光ＷＬを各画素で透過又は遮断するためのものである。
【０１６２】
ブラックマトリクス３７は、各カラーフィルタ３６の間に配置されており、照射装置２ａからの白色光ＷＬを遮断し、液晶パネル３の観察側へ出射しないようにするためのものである。
【０１６３】
カラーフィルタ３６は、照明装置２ａからの白色光ＷＬを、赤（Ｒ）、緑（Ｇ）及び青（Ｂ）の三原色にそれぞれ色分離するためのものであり、白色光ＷＬのうち、赤色波長領域の光を選択的に透過させる赤色カラーフィルタと、緑色波長領域の光を選択的に透過させる緑色カラーフィルタと、青色波長領域の光を選択的に透過させる緑色カラーフィルタとから構成されている。
【０１６４】
本実施の形態の液晶表示装置では、内面に赤色及び青色蛍光体が塗布された冷陰極蛍光ランプ４０からのランプ光ＬＬは、反射板２２によって反射され、プリズムシート２４によってその方向が指向され、緑色蛍光体を含む拡散層８へ出射される。ランプ光ＬＬに含まれる青色の蛍光によって、拡散層８に含まれる緑色蛍光体から励起された緑色の蛍光は、ランプ光ＬＬに含まれる赤色及び青色の蛍光と混色され、その明るさのむらが低減された白色光ＷＬが生成される。
【０１６５】
そして液晶パネル３へ入射した白色光ＷＬは、映像信号に基づいて各透明画素電極３３と透明電極３５との間に印加される電圧によって変調され、各色に対応したカラーフィルタ３６によって色分離される。よって、液晶パネル２の観察側の表示面に、赤色表示光ＬＯr、緑色表示光ＬＯg、青色表示光ＬＯbからなる表示光ＬＯが出射され、カラーの映像表示が行われる。
【０１６６】
表示装置では、画素部を構成する透明画素電極３３に印加される電圧のオンオフは、透明画素電極３３に電気的に接続された駆動素子（ＴＦＴ）によって制御される。透明画素電極３３に印加される電圧のオンオフは、液晶表示装置１ａ’を構成する蛍光ランプ４０の点滅と同期させる構成とする。なお、蛍光ランプ４０として、上述したような、長尺の蛍光ランプに代えて、短尺の蛍光ランプの複数本で構成することもでき、透明画素電極３３に印加される電圧のオンオフを、短尺の蛍光ランプの点滅をと同期させる構成とすることもできる。
【０１６７】
この液晶表示装置では、フレーム毎に、上記駆動素子をオンとする映像表示期間と駆動素子をオフとする黒画像データを挿入する黒表示期間を設け、１フレームの一部に黒画像データを単数又は複数の走査線に対して挿入し、この黒画像の表示タイミングに合わせ、黒挿入領域（黒画像データが挿入される領域を「黒挿入領域」という。）に対応する位置にあるバックライトを、黒挿入領域の移動に同期させてオフの状態とする。上記の短尺の蛍光ランプの点滅をと同期させる場合、黒画像データを単数又は複数の走査線の一部に対して挿入することができる。
【０１６８】
即ち、黒挿入領域以外の領域に対応するバックライトをオンの状態とし、黒挿入領域に対応する位置にあるバックライトをオフの状態とする。このような制御により、擬似インパルス表示を実現することによって、高速動画表示において、動画視認性を向上させることができ、動画特性の色品質を上させることができる。
【０１６９】
図６に示す構成では、光拡散層８、透明支持板６の順に、これらへ蛍光ランプ４０からのランプ光ＬＬが入射されるが、透明支持板６、光拡散層８の順にランプ光ＬＬが入射される構成とすることもできる。
【０１７０】
図６に示す構成では、液晶パネル３の背面に照明装置２ａを配置した直下型方式のバックライトについて説明したが、液晶パネル３の背面に導光板を配置し、この導光板の上下又は左右のエッジ部分に複数の蛍光ランプを配置するエッジライト方式（サイドライト方式、導光板方式）のバックライトの構成をとることも可能である。
【０１７１】
図７、図８は、本発明の実施の形態における、サイドエッジ型バックライトを使用した液晶表示装置１ｂ、１ｃの概略構成を説明する断面図である。
【０１７２】
液晶表示パネル３の背面側直下に照明装置２ａが配置された図５に示す液晶表示装置１ａの構成を変更して、図７に示すように、透明板からなる導光板２６の側縁部に沿って冷陰極蛍光管４０を線状光源として配置したサイドエッジ（サイドライト）型バックライトを使用した液晶表示装置１ｂとすることもできる。蛍光ランプ４０、拡散層２３（１６、１８）による白色光ＷＬは導光板２６を介して面状の光に変換され液晶パネル３の背後から照射される。以下、図５に示す液晶表示装置１ａと相違する点を中心として説明する。
【０１７３】
図７に示す照明装置２ｂの構成では、図１（Ａ）に示すＣＣＦＬにおいてガラス管１１の外面に形成された緑色蛍光体層１０ｂが形成されていない構成を有する蛍光ランプ（ＣＣＦＬ）４０が使用され、導光板２６と蛍光ランプ４０の間に、緑色蛍光体層１８が表面に形成された拡散板１６からなる拡散層２３が配置され、拡散層２３を透過した白色光ＷＬが導光板２６に入射される構成を有している。
【０１７４】
冷陰極蛍光ランプ４０の内壁の赤青色蛍光体層１０ａから紫外線によって励起された赤色及び青色の蛍光からなるランプ光ＬＬと、青色の蛍光によって緑色蛍光体層１８から励起された緑色の蛍光の混色によって白色光ＷＬが生成される。
【０１７５】
また、図８に示すように、図７示す構成において、プリズムシート２４と拡散シート２５の間に緑色蛍光体層１８を配置する構成として、即ち、図７に示す拡散シート２５に代えて拡散層２３（拡散板１６、緑色蛍光体層１８）を配置する構成とすることもでき、この場合、図７に示す拡散層２３（１６、１８）と導光板２６は、導光板２６ａに置き換えられる。
【０１７６】
更に、図８に示す構成において、プリズムシート２４の下方、又は、導光板２６ａの上方に、緑色蛍光体層１８を形成することによって、緑色蛍光体層１８をプリズムシート２４と導光板２６ａの間に配置させる構成とすることもできる。
【０１７７】
図７、図８に示す構成では、緑色蛍光体層１８、拡散板１６の順に、これらへ蛍光ランプ４０からのランプ光ＬＬが入射されるが、拡散板１６、緑色蛍光体層１８の順にランプ光ＬＬが入射される構成とすることもできる。
【０１７８】
図９は、本発明の実施の形態における、サイドエッジ型バックライトを使用した液晶表示装置１ｃ’の概略構成を説明する断面図である。
【０１７９】
液晶表示パネル３の背面側直下に照明装置２ａが配置された図６に示す液晶表示装置１ａ’の構成を変更して、図９に示すように、透明板からなる導光板２６ａの側縁部に沿って冷陰極蛍光管４０を線状光源として配置したサイドエッジ（サイドライト）型バックライトを使用した液晶表示装置１ｃ’とすることもできる。
【０１８０】
冷陰極蛍光ランプ４０からのランプ光ＬＬは、反射板２２によって反射され、導光板２６ａを介して面状の光に変換され、プリズムシート２４によってその方向が指向され、緑色蛍光体を含む拡散層８へ出射される。ランプ光ＬＬに含まれる青色の蛍光によって、拡散層８に含まれる緑色蛍光体から励起された緑色の蛍光は、ランプ光ＬＬに含まれる赤色及び青色の蛍光と混色され、その明るさのむらが低減された白色光ＷＬが生成される。
【０１８１】
緑色蛍光体を含む拡散層８が透明支持基板６上に形成された拡散フィルム９による白色光ＷＬは液晶パネル３の背後から照射される。拡散フィルム９の構成は、図４に示すものと同様である。
【０１８２】
図９に示す構成において、拡散フィルム９をプリズムシート２４と導光板２６ａの間に配置させる構成とすることもできる。
【０１８３】
図９に示す構成では、光拡散層８、透明支持板６の順に、これらへ蛍光ランプ４０からのランプ光ＬＬが入射されるが、透明支持板６、光拡散層８の順にランプ光ＬＬが入射される構成とすることもできる。
【０１８４】
図１０は、本発明の実施の形態における、蛍光ランプの外部に緑色蛍光体を配置した照明装置の概略構成を説明する断面図であり、図１０（Ａ）は緑色蛍光体層のガラス管（外側管）による保護を説明する図、図１０（Ｂ）は緑色蛍光体層の透明被覆膜による保護を説明する図である。なお、図１０では、蛍光ランプの図１に示す諸構成要素のうち、ガラス管１１、赤青色蛍光体層１０ａ、緑色蛍光体層１０ｂのみを示し、その他の構成要素は省略している。
【０１８５】
蛍光ランプのガラス管の外面に蛍光体層を形成する場合には、図１０（Ａ）に示すように、ガラス管１１の外面に形成された緑色蛍光体層１０ｂをガラス管（外側管）２１ａによって密閉して覆う構成、又は、図１０（Ｂ）に示すように、ガラス管１１の外面に形成された緑色蛍光体層１０ｂ上に、透湿性の小さい樹脂膜又はガラス膜によって透明被覆膜２１ｂを形成する構成によって、緑色蛍光体層１０ｂの耐湿性等を向上させることができる。
【０１８６】
緑色蛍光体層１０ｂの他に、青色蛍光体層及び／又は赤色蛍光体層が、ガラス管１１の外面に形成されている場合にも、図１０に示す構成をとることができることは言うまでもない。蛍光ランプは、ＣＣＦＬ、ＨＣＦＬ、ＥＥＦＬ、無電極蛍光ランプの何れであってもよい。
【０１８７】
実施例（その１）
図２に示す蛍光体層２３と蛍光ランプ４０からなる照明装置を構成して、緑色蛍光体の残光時間を、蛍光ランプの励起を停止した直後を０として、緑色蛍光の輝度が１／１０に減少した時点までの時間を１／１０残光時間として評価した。拡散板に形成された緑色蛍光体層の残光時間の測定は、蛍光ランプの交流電源を停止した後の緑色蛍光の強度を、緑色波長領域の光を選択的に透過させる緑色カラーフィルタを通して、ピンダイオードでモニターし、オシロスコープで緑色蛍光の減衰を観察することによって、行った。
【０１８８】
実施例１：緑色蛍光体（ＳｒＧａ2Ｓ4：Ｅｕ）層が形成された拡散板がＣＣＦＬの外部に配置された照明装置
エチルセルロース６ｇをテルピネオール３００ｍＬに溶解させたバインダーを作成し、このバインダー２０ｍＬに対し、緑色蛍光体ＳｒＧａ2Ｓ4：Ｅｕ、５．０ｇを混合してペースト状とし、これを印刷法により拡散板１６に１層塗布した。
【０１８９】
この拡散板、及び、内壁に青色蛍光体（Ｓｒx，Ｂａy，Ｃａz，Ｍｇ(1-x-y-z)）5（ＰＯ4）3Ｃｌ：Ｅｕ、赤色蛍光体Ｙ2０3:Ｅｕが塗布されたＣＣＦＬによって、照明装置を構成してこれを液晶パネルのバックライトとした。液晶パネルにバックライトを取り付け点灯させた時に、白色の色度点が（０．３００，０．３００）近辺になるように、青色蛍光体（Ｓｒx，Ｂａy，Ｃａz，Ｍｇ(1-x-y-z)）5（ＰＯ4）3Ｃｌ：Ｅｕと赤色蛍光体Ｙ2Ｏ3：Ｅｕの重量比を試行錯誤によって探索して、青色蛍光体と赤色蛍光体の混合体をＣＣＦＬに塗布した。探索テストは、３２インチの液晶テレビを使用して行った。
【０１９０】
探索テストの結果得られた重量比（青色蛍光体：赤色蛍光体）=７３：２７の青色蛍光体と赤色蛍光体の混合体が塗布されたＣＣＦＬ、及び、緑色蛍光体（ＳｒＧａ2Ｓ4：Ｅｕ）が塗布された拡散板によって照明装置を構成し、これをバックライトとして液晶パネルに取り付けた結果、白色色度は（０．３０２４，０．３０７７）となった。このバックライトを取り出して、緑色蛍光体の残光特性を評価した結果、緑色蛍光体（ＳｒＧａ2Ｓ4：Ｅｕ）の１／１０残光時間は約０．２ｍｓｅｃであった。
【０１９１】
実施例２：緑色蛍光体（（Ｓｒ，Ｂａ，Ｃａ，Ｍｇ）2ＳｉＯ4：Ｅｕ）層が形成された拡散板がＣＣＦＬの外部に配置された照明装置
実施例１において、緑色蛍光体（ＳｒＧａ2Ｓ4：Ｅｕ）に代えて（Ｓｒ，Ｂａ，Ｃａ，Ｍｇ）2ＳｉＯ4：Ｅｕを使用して、緑色蛍光体（Ｓｒ，Ｂａ，Ｃａ，Ｍｇ）2ＳｉＯ4：Ｅｕの１/１０残光時間を評価した。
【０１９２】
実施例１と同様にして、緑色蛍光体（Ｓｒ，Ｂａ，Ｃａ，Ｍｇ）2ＳｉＯ4：Ｅｕを拡散板１６に塗布し、この拡散板、及び、内壁に青色蛍光体（Ｓｒx，Ｂａy，Ｃａz，Ｍｇ(1-x-y-z)）5（ＰＯ4）3Ｃｌ：Ｅｕ、赤色蛍光体Ｙ2０3:Ｅｕが塗布されたＣＣＦＬによって、照明装置を構成してこれを液晶パネルのバックライトとした。このバックライトにおける緑色蛍光体（Ｓｒ，Ｂａ，Ｃａ，Ｍｇ）2ＳｉＯ4：Ｅｕの１／１０残光時間も約０．２ｍｓｅｃであった。
【０１９３】
実施例３：拡散板に塗布された緑色蛍光体の色度
色度の異なる緑色蛍光体ＳｒＧａ2Ｓ4：Ｅｕ、（Ｓｒ，Ｂａ）ＳｉＯ4：Ｅｕを用いて、拡散板１６に緑色蛍光体層を形成し、緑色蛍光体の色度を測定した。これら蛍光体ＳｒＧａ2Ｓ4：Ｅｕ、（Ｓｒ，Ｂａ）ＳｉＯ4：Ｅｕは、Ｅｕ2+を含むために、蛍光の残光時間は短い。
【０１９４】
（１）緑色蛍光体ＳｒＧａ2Ｓ4：Ｅｕを用いた場合
エチルセルロース６ｇをテルピネオール３００ｍＬに溶解させてバインダーを作成し、このバインダー２０ｍＬに対し５ｇの蛍光体を混合してペースト状とし、印刷法により拡散板１６に１層塗布した。緑色蛍光体の色度点は、（０．２６４０，０．６５５５）であった。
【０１９５】
（２）（Ｓｒ，Ｂａ）ＳｉＯ4：Ｅｕを用いた場合
エチルセルロース６ｇをテルピネオール３００ｍＬに溶解させてバインダーを作成し、このバインダー２０ｍＬに対し６．６ｇの蛍光体を混合してペースト状とし、印刷法により拡散板１６に１層塗布した。緑色蛍光体の色度点は、（０．２７４０，０．６１０４）であった。
【０１９６】
（３）ＳｒＧａ2Ｓ4：Ｅｕ、及び、（Ｓｒ，Ｂａ）ＳｉＯ4：Ｅｕを用いた場合
ＳｒＧａ2Ｓ4：Ｅｕ蛍光体をバインダー２０ｍＬに対し２．５ｇの蛍光体を混合してペースト状とし、第１の拡散板に１層塗布（厚さ１０μｍ）した。また、（Ｓｒ，Ｂａ）ＳｉＯ4：Ｅｕ蛍光体をバインダー２０ｍＬに対し３．３ｇの蛍光体を混合しペースト状とし、第２の拡散板に１層塗布（厚さ１０μｍ）した。
【０１９７】
第１の拡散板と第２の拡散板を重ね合わせて評価すると、緑色蛍光体全体による色度は（０．２６９０，０．６３４２）になった。緑色蛍光体の色度点は、ＳｒＧａ2Ｓ4：Ｅｕのみを使った時の色度点と（Ｓｒ，Ｂａ）ＳｉＯ4：Ｅｕ蛍光体のみを使った時の色度点の中間点（０．２６９０，０．６３３０）に略一致した。即ち、色度の異なる２種類の蛍光体を用いて、２種類の蛍光体の色度点の中間点に略一致する色度を得ることができる。
【０１９８】
また、ＳｒＧａ2Ｓ4：Ｅｕ蛍光体をバインダー２０ｍＬに対し２．５ｇの蛍光体を混合してペースト状とし、拡散板１６に１層塗布（厚さ１０μｍ）し硬化させ、第１の蛍光体層１８ａとする。更に、（Ｓｒ，Ｂａ）ＳｉＯ4：Ｅｕ蛍光体をバインダー２０ｍＬに対し３．３ｇの蛍光体を混合しペースト状とし、第１の蛍光体層１８ａ上に１層塗布（厚さ１０μｍ）し硬化させ、第２の蛍光体層１８ｂとする。拡散板１６上に、第１の蛍光体層１８ａ及び第２の蛍光体層１８ｂが形成されてなる拡散層２３による色度も、上記と同様である。
【０１９９】
比較例（その１）
比較例として、通常のＣＣＦＬにおける緑色蛍光体の残光時間を、ＣＣＦＬの励起を停止した直後を０として、緑色蛍光の輝度が１／１０に減少した時点までの時間を１／１０残光時間として評価した。ＣＣＦＬにおける緑色蛍光体の残光時間の測定は、ＣＣＦＬの交流電源を停止した後の緑色蛍光の強度を、緑色波長領域の光を選択的に透過させる緑色カラーフィルタを通して、ピンダイオードでモニターし、オシロスコープで緑色蛍光の減衰を観察することによって行った。
【０２００】
比較例１：
ガラス管の内面に青色蛍光体（Ｓｒx，Ｂａy，Ｃａz，Ｍｇ(1-x-y-z)）5（ＰＯ4）3Ｃｌ：Ｅｕ、緑色蛍光体ＢａＭｇＡｌ10Ｏ17：Ｅｕ，Ｍｎ、赤色蛍光体Ｙ2Ｏ3：Ｅｕが塗布されたＣＣＦＬにおける、緑色蛍光体ＢａＭｇＡｌ10Ｏ17：Ｅｕ，Ｍｎの１／１０残光時間は１２ｍｓｅｃであった。
【０２０１】
比較例２：
ガラス管の内面に青色蛍光体（Ｓｒx，Ｂａy，Ｃａz，Ｍｇ(1-x-y-z)）5（ＰＯ4）3Ｃｌ：Ｅｕ、緑色蛍光体ＬａＰＯ4：Ｔｂ、赤色蛍光体Ｙ2Ｏ3：Ｅｕが塗布されたＣＣＦＬにおける、緑色蛍光体ＬａＰＯ4：Ｔｂの１／１０残光時間は１０ｍｓｅｃであった。
【０２０２】
上述の比較例１、比較例２のように緑色蛍光体の発光中心がＭｎ2+若しくはＴｂ3+である場合には、１／１０残光時間は１２ｍｓｅｃ、１０ｍｓｅｃと長いが、実施例１、実施例２のように緑色蛍光体の発光中心がＥｕ2+である場合には、１／１０残光時間は約０．２ｍｓｅｃであり、比較例における１／１０残光時間の１／（約３０〜４０）以下と短いので、高速動画特性を向上させることができる。
【０２０３】
即ち、６０Ｈｚ〜１２０Ｈｚで蛍光ランプを点滅させても、蛍光ランプに使用されている蛍光体の１／１０残光時間が約０．２ｍｓｅｃと短いので、緑色蛍光体の残像による影響はなく、良好な動画特性を保持することができる。
【０２０４】
蛍光発光のメカニズムがＥｕ2+と同じであるＣｅ3+を含む蛍光体を使用すれば、上述の実施例と同様に、１／１０残光時間は短いものとなり、高速動画特性を向上させることができる。
【０２０５】
Ｃｅ3+を含む蛍光体の例としてガーネット構造を有する蛍光体が挙げられ、Ｙ3Ａｌ3Ｇａ2Ｏ12：Ｃｅ（発光中心波長５４０ｎｍ）、Ｙ2ＧｄＡｌ3Ｇａ2Ｏ12：Ｃｅ（発光中心波長５５５ｎｍ）、ＹＧｄ2Ａｌ3Ｇａ2Ｏ12：Ｃｅ（発光中心波長５６２ｎｍ）、Ｇｄ3Ａｌ3Ｇａ2Ｏ12：Ｃｅ（発光中心波長５７０ｎｍ）等の蛍光体を緑色蛍光体として使用することができる。
【０２０６】
実施例（その２）
拡散板１６に形成された緑色蛍光体層１８を有する図２に示す拡散層２３の作製における、緑色蛍光体層１８の形成に使用する塗料の組成、粘度の条件を検討した。拡散板（蛍光体シート）による色度分布のムラは目視で確認した。
【０２０７】
また、図２に示す蛍光体層２３と蛍光ランプ４０からなる照明装置を構成して、緑色蛍光体の残光時間を、蛍光ランプの励起を停止した直後を０として、緑色蛍光の輝度が１／１０に減少した時点までの時間を１／１０残光時間として評価した。拡散板に形成された緑色蛍光体層の残光時間の測定は、蛍光ランプの交流電源を停止した後の緑色蛍光の強度を、緑色波長領域の光を選択的に透過させる緑色カラーフィルタを通して、ピンダイオードでモニターし、オシロスコープで緑色蛍光の減衰を観察することによって、行った。
【０２０８】
実施例１Ａ：緑色蛍光体（ＳｒＧａ2Ｓ4：Ｅｕ）層が形成された拡散板がＣＣＦＬの外部に配置された照明装置
熱可塑性ウレタン樹脂（ＤＩＣ社製：パンデックスＴ−５２６５Ｌ）１．５ｇをエチルメチルケトン３．０ｇに溶解し、これに緑色蛍光体ＳｒＧａ2Ｓ4：Ｅｕ、１．０ｇを混合して攪拌し塗料（塗布液）を調製し、これをバーコーターで拡散板１６に塗布した。この塗料の粘度は、Pheometric Scientific社の装置pheosol-G3000を使用し、温度２５℃（以下に説明する各実施例及び比較例においても同様である。）、８０（1/sec）のせん断速度において４，０００ｍＰａ・ｓ（４Ｐａ・ｓ）であった。塗布膜の厚みは、２０μｍであった。
【０２０９】
この拡散板、及び、内壁に青色蛍光体（Ｓｒx，Ｂａy，Ｃａz，Ｍｇ(1-x-y-z)）5（ＰＯ4）3Ｃｌ：Ｅｕ、赤色蛍光体Ｙ2０3:Ｅｕが塗布されたＣＣＦＬによって、照明装置を構成してこれを液晶パネルのバックライトとした。液晶パネルにバックライトを取り付け点灯させた時に、白色の色度点が（０．３００，０．３００）近辺になるように、青色蛍光体（Ｓｒx，Ｂａy，Ｃａz，Ｍｇ(1-x-y-z)）5（ＰＯ4）3Ｃｌ：Ｅｕと赤色蛍光体Ｙ2Ｏ3：Ｅｕの重量比を試行錯誤によって探索して、青色蛍光体と赤色蛍光体の混合体をＣＣＦＬに塗布した。探索テストは、３２インチの液晶テレビを使用して行った。
【０２１０】
探索テストの結果得られた重量比（青色蛍光体：赤色蛍光体）=７３：２７の青色蛍光体と赤色蛍光体の混合体が塗布されたＣＣＦＬ、及び、緑色蛍光体（ＳｒＧａ2Ｓ4：Ｅｕ）が塗布された拡散板によって照明装置を構成し、これをバックライトとして液晶パネルに取り付けた結果、白色色度は（０．３０２４，０．３０７７）となった。このバックライトを取り出して、緑色蛍光体の残光特性を評価した結果、緑色蛍光体（ＳｒＧａ2Ｓ4：Ｅｕ）の１／１０残光時間は約０．２ｍｓｅｃであった。また、拡散板（蛍光体シート）による色度分布のムラは目視で確認できなかった。
【０２１１】
実施例２Ａ：緑色蛍光体（ＳｒＧａ2Ｓ4：Ｅｕ）層が形成された拡散板がＣＣＦＬの外部に配置された照明装置
熱可塑性ウレタン樹脂（ＤＩＣ社製：パンデックスＴ−５２６５Ｈ）１．５ｇをシクロヘキサノン６．６ｇに溶解し、これに緑色蛍光体ＳｒＧａ2Ｓ4：Ｅｕ、０．５３ｇを混合して攪拌し塗料を調製し、これをバーコーターで拡散板１６に塗布した。この塗料の粘度は、８０（1/sec）のせん断速度において２０，０００ｍＰａ・ｓ（２０Ｐａ・ｓ）であった。塗布膜の厚みは、２０μｍであった。
【０２１２】
この拡散板、及び、内壁に青色蛍光体（Ｓｒx，Ｂａy，Ｃａz，Ｍｇ(1-x-y-z)）5（ＰＯ4）3Ｃｌ：Ｅｕ、赤色蛍光体Ｙ2０3:Ｅｕが塗布されたＣＣＦＬによって、照明装置を構成してこれを液晶パネルのバックライトとした。液晶パネルにバックライトを取り付け点灯させた時に、白色の色度点が（０．３００，０．３００）近辺になるように、青色蛍光体（Ｓｒx，Ｂａy，Ｃａz，Ｍｇ(1-x-y-z)）5（ＰＯ4）3Ｃｌ：Ｅｕと赤色蛍光体Ｙ2Ｏ3：Ｅｕの重量比を試行錯誤によって探索して、青色蛍光体と赤色蛍光体の混合体をＣＣＦＬに塗布した。探索テストは、３２インチの液晶テレビを使用して行った。
【０２１３】
バックライトを液晶パネルに取り付けた結果、白色色度は（０．３０２４，０．３０７７）となった。このバックライトを取り出して、緑色蛍光体の残光特性を評価した結果、緑色蛍光体（ＳｒＧａ2Ｓ4：Ｅｕ）の１／１０残光時間は約０．２ｍｓｅｃであった。また、拡散板（蛍光体シート）による色度分布のムラは目視で確認できなかった。
【０２１４】
実施例３Ａ：緑色蛍光体（ＳｒＧａ2Ｓ4：Ｅｕ）層が形成された拡散板がＣＣＦＬの外部に配置された照明装置
アクリルモノマー（日本化薬社製：ＫＡＹＡＲＡＤ  ＤＰＨＡ（ジペンタエリスリトールアクリレート））１．５ｇに、緑色蛍光体ＳｒＧａ2Ｓ4：Ｅｕ、１．０ｇを混合して攪拌し塗料を調製し、これをバーコーターで拡散板１６に塗布した。この塗料の粘度は、８０（1/sec）のせん断速度において１０，０００ｍＰａ・ｓ（１０Ｐａ・ｓ）であった。塗布膜の厚みは、２０μｍであった。
【０２１５】
この拡散板、及び、内壁に青色蛍光体（Ｓｒx，Ｂａy，Ｃａz，Ｍｇ(1-x-y-z)）5（ＰＯ4）3Ｃｌ：Ｅｕ、赤色蛍光体Ｙ2０3:Ｅｕが塗布されたＣＣＦＬによって、照明装置を構成してこれを液晶パネルのバックライトとした。液晶パネルにバックライトを取り付け点灯させた時に、白色の色度点が（０．３００，０．３００）近辺になるように、青色蛍光体（Ｓｒx，Ｂａy，Ｃａz，Ｍｇ(1-x-y-z)）5（ＰＯ4）3Ｃｌ：Ｅｕと赤色蛍光体Ｙ2Ｏ3：Ｅｕの重量比を試行錯誤によって探索して、青色蛍光体と赤色蛍光体の混合体をＣＣＦＬに塗布した。探索テストは、３２インチの液晶テレビを使用して行った。
【０２１６】
バックライトを液晶パネルに取り付けた結果、白色色度は（０．３０２４，０．３０７７）となった。このバックライトを取り出して、緑色蛍光体の残光特性を評価した結果、緑色蛍光体（ＳｒＧａ2Ｓ4：Ｅｕ）の１／１０残光時間は約０．２ｍｓｅｃであった。また、拡散板（蛍光体シート）による色度分布のムラは目視で確認できなかった。
【０２１７】
実施例４Ａ：緑色蛍光体（（Ｓｒ，Ｂａ，Ｃａ，Ｍｇ）2ＳｉＯ4：Ｅｕ）層が形成された拡散板がＣＣＦＬの外部に配置された照明装置
実施例１Ａにおいて、緑色蛍光体（ＳｒＧａ2Ｓ4：Ｅｕ）に代えて（Ｓｒ，Ｂａ，Ｃａ，Ｍｇ）2ＳｉＯ4：Ｅｕを使用して、緑色蛍光体（Ｓｒ，Ｂａ，Ｃａ，Ｍｇ）2ＳｉＯ4：Ｅｕの１／１０残光時間を評価した。
【０２１８】
実施例１Ａと同様にして、緑色蛍光体（Ｓｒ，Ｂａ，Ｃａ，Ｍｇ）2ＳｉＯ4：Ｅｕを含む塗料を拡散板に塗布し、この拡散板、及び、内壁に青色蛍光体（Ｓｒx，Ｂａy，Ｃａz，Ｍｇ(1-x-y-z)）5（ＰＯ4）3Ｃｌ：Ｅｕ、赤色蛍光体Ｙ2０3:Ｅｕが塗布されたＣＣＦＬによって、照明装置を構成してこれを液晶パネルのバックライトとした。このバックライトにおける緑色蛍光体（Ｓｒ，Ｂａ，Ｃａ，Ｍｇ）2ＳｉＯ4：Ｅｕの１／１０残光時間も約０．２ｍｓｅｃであった。
【０２１９】
実施例２Ａと同様にして、緑色蛍光体（Ｓｒ，Ｂａ，Ｃａ，Ｍｇ）2ＳｉＯ4：Ｅｕを含む塗料を拡散板１６に塗布し、この拡散板、及び、内壁に青色蛍光体（Ｓｒx，Ｂａy，Ｃａz，Ｍｇ(1-x-y-z)）5（ＰＯ4）3Ｃｌ：Ｅｕ、赤色蛍光体Ｙ2０3:Ｅｕが塗布されたＣＣＦＬによって、照明装置を構成してこれを液晶パネルのバックライトとした。このバックライトにおける緑色蛍光体（Ｓｒ，Ｂａ，Ｃａ，Ｍｇ）2ＳｉＯ4：Ｅｕの１／１０残光時間も約０．２ｍｓｅｃであった。
【０２２０】
実施例５Ａ：拡散板に塗布された緑色蛍光体の色度
色度の異なる緑色蛍光体ＳｒＧａ2Ｓ4：Ｅｕ、（Ｓｒ，Ｂａ）ＳｉＯ4：Ｅｕを含む塗料を用いて、拡散板１６に緑色蛍光体層を形成し、緑色蛍光体の色度を測定した。これら蛍光体ＳｒＧａ2Ｓ4：Ｅｕ、（Ｓｒ，Ｂａ）ＳｉＯ4：Ｅｕは、Ｅｕ2+を含むために、蛍光の残光時間は短い。
【０２２１】
（１）緑色蛍光体ＳｒＧａ2Ｓ4：Ｅｕを用いた場合
ウレタン樹脂（ＤＩＣ社製：パンデックスＴ−５２６５Ｌ）１．５ｇをエチルメチルケトン３．０ｇに溶解し、これに、緑色蛍光体ＳｒＧａ2Ｓ4：Ｅｕ、１．０ｇを混合して攪拌し塗料（塗布液）を調製し、これをバーコーターで拡散板１６に塗布した。この塗料の粘度は、８０（1/sec）のせん断速度において４，０１０ｍＰａ・ｓ（４．０１Ｐａ・ｓ）であった。塗布膜の厚みは、２０μｍであった。緑色蛍光体の色度点は、（０．２６４０，０．６５５５）であった。
【０２２２】
（２）（Ｓｒ，Ｂａ）ＳｉＯ4：Ｅｕを用いた場合
ウレタン樹脂（ＤＩＣ社製：パンデックスＴ−５２６５Ｌ）１．５ｇをエチルメチルケトン３．０ｇに溶解し、これに、緑色蛍光体ＳｒＧａ２Ｓ４：Ｅｕ、１．３ｇを混合して攪拌し塗料（塗布液）を調製し、これをバーコーターで拡散板１６に塗布した。この塗料の粘度は、８０（1/sec）のせん断速度において４，００５ｍＰａ・ｓ（４．００５Ｐａ・ｓ）であった。塗布膜の厚みは、２１μｍであった。緑色蛍光体の色度点は、（０．２７４０，０．６１０４）であった。
【０２２３】
（３）ＳｒＧａ2Ｓ4：Ｅｕ、及び、（Ｓｒ，Ｂａ）ＳｉＯ4：Ｅｕを用いた場合
ウレタン樹脂（ＤＩＣ社製：パンデックスＴ−５２６５Ｌ）１．５ｇをエチルメチルケトン３．０ｇに溶解し、これにＳｒＧａ2Ｓ4：Ｅｕ蛍光体を０．５ｇ混合して塗料とし、第１の拡散板にバーコーターにて塗布（厚さ２０μｍ）した。また、ウレタン樹脂（ＤＩＣ社製：パンデックスＴ−５２６５Ｌ）１．５ｇをエチルメチルケトン３．０ｇに溶解し、これに（Ｓｒ，Ｂａ）ＳｉＯ4：Ｅｕ蛍光体を０．７ｇ混合して塗料とし、第２の拡散板にバーコーターにて塗布した（厚さ２０μｍ）した。
【０２２４】
第１の拡散板と第２の拡散板を重ね合わせて評価すると、緑色蛍光体全体による色度は（０．２６９０，０．６３４２）になった。緑色蛍光体の色度点は、ＳｒＧａ2Ｓ4：Ｅｕのみを使った時の色度点と（Ｓｒ，Ｂａ）ＳｉＯ4：Ｅｕ蛍光体のみを使った時の色度点の中間点（０．２６９０，０．６３３０）に略一致した。即ち、色度の異なる２種類の蛍光体を用いて、２種類の蛍光体の色度点の中間点に略一致する色度を得ることができる。
【０２２５】
また、ウレタン樹脂（ＤＩＣ社製：パンデックスＴ−５２６５Ｌ）１．５ｇをエチルメチルケトン３．０ｇに溶解し、これにＳｒＧａ2Ｓ4：Ｅｕ蛍光体を０．５ｇ混合して塗料とし、これを拡散板１６にバーコーターにて塗布（厚さ２０μｍ）し、硬化させ、第１の蛍光体層１８ａとする。更に、ウレタン樹脂（ＤＩＣ社製：パンデックスＴ−５２６５Ｌ）１．５ｇをエチルメチルケトン３．０ｇに溶解し、これに（Ｓｒ，Ｂａ）ＳｉＯ4：Ｅｕ蛍光体を０．７ｇ混合して塗料とし、これを第１の蛍光体層１８ａ上にバーコーターにて塗布（厚さ２０μｍ）し硬化させ、第２の蛍光体層１８ｂとする。拡散板１６上に、第１の蛍光体層１８ａ及び第２の蛍光体層１８ｂが形成されてなる拡散層２３による色度も、上記と同様である。
【０２２６】
比較例（その２）
また、比較例として、通常のＣＣＦＬにおける緑色蛍光体の残光時間を、ＣＣＦＬの励起を停止した直後を０として、緑色蛍光の輝度が１／１０に減少した時点までの時間を１／１０残光時間として評価した。ＣＣＦＬにおける緑色蛍光体の残光時間の測定は、ＣＣＦＬの交流電源を停止した後の緑色蛍光の強度を、緑色波長領域の光を選択的に透過させる緑色カラーフィルタを通して、ピンダイオードでモニターし、オシロスコープで緑色蛍光の減衰を観察することによって行った。また、拡散板（蛍光体シート）による色度分布のムラは目視で確認した。
【０２２７】
比較例１Ａ：
ウレタン樹脂（ＤＩＣ社製：パンデックスＬ）１．５ｇをエチルメチルケトン５．０ｇに溶解し、これに、緑色蛍光体ＳｒＧａ2Ｓ4：Ｅｕ、１．０ｇを混合して攪拌し塗料（塗布液）を調製し、これをバーコーターで拡散板に塗布した。この塗料の粘度は、８０（1/sec）のせん断速度において３，５００ｍＰａ・ｓ（３．５Ｐａ・ｓ）であった。塗布膜の厚みは、２０μｍであった。この拡散板を用いたバックライトを液晶パネルに取り付けた結果、目視にて色度が部分的に変化していることが確認できた。
【０２２８】
比較例１Ｂ：
ウレタン樹脂（ＤＩＣ社製：パンデックスＬ）１．５ｇをシクロヘキサノン３．０ｇに溶解し、これに、緑色蛍光体ＳｒＧａ2Ｓ4：Ｅｕ、１．０ｇを混合して攪拌し塗料（塗布液）を調製した。この塗料の粘度は、８０（1/sec）のせん断速度において２８，０００ｍＰａ・ｓ（２８Ｐａ・ｓ）であった。これをバーコーターで拡散板に塗布しようとしたが、塗布液が広がらず塗布できなかった。
【０２２９】
比較例１Ｃ：
ガラス管の内面に青色蛍光体（Ｓｒx，Ｂａy，Ｃａz，Ｍｇ(1-x-y-z)）5（ＰＯ4）3Ｃｌ：Ｅｕ、緑色蛍光体ＢａＭｇＡｌ10Ｏ17：Ｅｕ，Ｍｎ、赤色蛍光体Ｙ2Ｏ3：Ｅｕを含む塗料が塗布されたＣＣＦＬにおける、緑色蛍光体ＢａＭｇＡｌ10Ｏ17：Ｅｕ，Ｍｎの１／１０残光時間は１２ｍｓｅｃであった。
【０２３０】
比較例１Ｄ：
ガラス管の内面に青色蛍光体（Ｓｒx，Ｂａy，Ｃａz，Ｍｇ(1-x-y-z)）5（ＰＯ4）3Ｃｌ：Ｅｕ、緑色蛍光体ＬａＰＯ4：Ｔｂ、赤色蛍光体Ｙ2Ｏ3：Ｅｕを含む塗料が塗布されたＣＣＦＬにおける、緑色蛍光体ＬａＰＯ4：Ｔｂの１／１０残光時間は１０ｍｓｅｃであった。
【０２３１】
上述の比較例１Ｃ、比較例１Ｄのように緑色蛍光体の発光中心がＭｎ2+若しくはＴｂ3+である場合には、１／１０残光時間は１２ｍｓｅｃ、１０ｍｓｅｃと長いが、実施例１Ａ、実施例２Ａのように緑色蛍光体の発光中心がＥｕ2+である場合には、１／１０残光時間は約０．２ｍｓｅｃであり、比較例における１／１０残光時間の１／（約３０〜４０）以下と短いので、高速動画特性を向上させることができる。
【０２３２】
即ち、６０Ｈｚ〜１２０Ｈｚで蛍光ランプを点滅させても、蛍光ランプに使用されている蛍光体の１／１０残光時間が約０．２ｍｓｅｃと短いので、緑色蛍光体の残像による影響はなく、良好な動画特性を保持することができる。
【０２３３】
蛍光発光のメカニズムがＥｕ2+と同じであるＣｅ3+を含む蛍光体を使用すれば、上述の実施例と同様に、１／１０残光時間は短いものとなり、高速動画特性を向上させることができる。
【０２３４】
Ｃｅ3+を含む蛍光体の例としてガーネット構造を有する蛍光体が挙げられ、Ｙ3Ａｌ3Ｇａ2Ｏ12：Ｃｅ（発光中心波長５４０ｎｍ）、Ｙ2ＧｄＡｌ3Ｇａ2Ｏ12：Ｃｅ（発光中心波長５５５ｎｍ）、ＹＧｄ2Ａｌ3Ｇａ2Ｏ12：Ｃｅ（発光中心波長５６２ｎｍ）、Ｇｄ3Ａｌ3Ｇａ2Ｏ12：Ｃｅ（発光中心波長５７０ｎｍ）等の蛍光体を緑色蛍光体として使用することができる。
【０２３５】
なお、上述した実施例（その１）及び実施例（その２）における、拡散板１６は、光拡散剤としてアクリル樹脂粒子を透明なポリウレタン系樹脂に分散させた塗料を、厚さ１８８μｍのＰＥＴフィルム上に、厚さ約３０μｍで塗布して、硬化させ形成されたものである。
【０２３６】
実施例（その３）
透明支持板６上に形成された緑色蛍光体を含む光拡散層８を有する拡散フィルム９（図４に示す。）と蛍光ランプ４０からなる照明装置を構成して、緑色蛍光体の残光時間を、蛍光ランプの励起を停止した直後を０として、緑色蛍光の輝度が１／１０に減少した時点までの時間を１／１０残光時間として評価した。拡散フィルム９に形成された緑色蛍光体層の残光時間の測定は、蛍光ランプの交流電源を停止した後の緑色蛍光の強度を、緑色波長領域の光を選択的に透過させる緑色カラーフィルタを通して、ピンダイオードでモニターし、オシロスコープで緑色蛍光の減衰を観察することによって、行った。
【０２３７】
実施例１Ｂ：緑色蛍光体（ＳｒＧａ2Ｓ4：Ｅｕ）を含む光拡散層を有する拡散フィルムがＣＣＦＬの外部に配置された照明装置
緑色蛍光体（ＳｒＧａ2Ｓ4：Ｅｕ）微粒子を含み以下の（ａ）〜（ｅ）の組成を有する塗料を調製し、これを透明支持板６上に塗布した後、乾燥して、拡散層８を形成し、拡散フィルム９を作製した。
（ａ）緑色蛍光体微粒子：ＳｒＧａ2Ｓ4：Ｅｕ                        １５重量％
（ｂ）拡散粒子：ＰＭＭＡ粒子（８μｍ径）                          ３８重量％
（ｃ）バインダー：ユニディックＶ４２６３（大日本インキ工業社製）  ３７重量％
（ｄ）光重合開始剤：ダロキュア１１７３                              ０．６重量％
（ｅ）溶剤：メチルエチルケトン                                      ９．４重量％
上記（ａ）〜（ｅ）を攪拌装置（ＨＭ−８００：キーエンス社製）にて１分間攪拌して塗料とした。基材（透明支持板６）をＰＥＴ（Ａ４３００：東洋紡績社製）（厚さ１８８μｍ）とし、上記塗料をバーコーターで塗布した。塗布後、８０℃で２分間乾燥し、高圧水銀ランプにて、1０００ｍＪ／ｃｍ2のエネルギーを照射して塗膜を硬化させ、拡散フィルム９を作製した。塗布膜の厚みは、２５μｍであった。
【０２３８】
なお、ユニディックＶ４２６３（大日本インキ工業社製）はウレタンアクリレートであり、アルキルフェノン系光重合開始剤、例えば、ダロキュア１１７３（チバ・スペシャリティー・ケミカルズ社製）を用いて反応が促進される紫外線硬化型樹脂である。
【０２３９】
また、拡散粒子として使用されるＰＭＭＡ粒子として、テクノポリマー（積水化成品工業社製）を使用することができる。
【０２４０】
この拡散フィルム、及び、内壁に青色蛍光体（Ｓｒx，Ｂａy，Ｃａz，Ｍｇ(1-x-y-z)）5（ＰＯ4）3Ｃｌ：Ｅｕ、赤色蛍光体Ｙ2０3:Ｅｕが塗布されたＣＣＦＬによって、照明装置を構成してこれを液晶パネルのバックライトとした。液晶パネルにバックライトを取り付け点灯させた時に、白色の色度点が（０．３００，０．３００）近辺になるように、青色蛍光体（Ｓｒx，Ｂａy，Ｃａz，Ｍｇ(1-x-y-z)）5（ＰＯ4）3Ｃｌ：Ｅｕと赤色蛍光体Ｙ2Ｏ3：Ｅｕの重量比を試行錯誤によって探索して、青色蛍光体と赤色蛍光体の混合体をＣＣＦＬに塗布した。探索テストは、３２インチの液晶テレビを使用して行った。
【０２４１】
探索テストの結果得られた重量比（青色蛍光体：赤色蛍光体）=７３：２７の青色蛍光体と赤色蛍光体の混合体が塗布されたＣＣＦＬ、及び、緑色蛍光体（ＳｒＧａ2Ｓ4：Ｅｕ）が塗布された拡散板によって照明装置を構成し、これをバックライトとして液晶パネルに取り付けた結果、白色色度は（０．３０２４，０．３０７７）となった。このバックライトを取り出して、緑色蛍光体の残光特性を評価した結果、緑色蛍光体（ＳｒＧａ2Ｓ4：Ｅｕ）の１／１０残光時間は約０．２ｍｓｅｃであった。また、蛍光体を含む拡散フィルムの塗布膜厚ムラによる色図分布は目視で確認できなかった。また、光拡散機能は良好であった。
【０２４２】
実施例２Ｂ：緑色蛍光体（ＳｒＧａ2Ｓ4：Ｅｕ）を含む光拡散層を有する拡散フィルムがＣＣＦＬの外部に配置された照明装置
実施例１Ｂにおいて、バインダーをＶ４２６３（大日本インキ工業社製）からＴ５２６５Ｌ（大日本インキ工業社製）に代えて、以下の（ａ）〜（ｄ）の組成を有する塗料を調製し、これを透明支持板６上に塗布した後、乾燥して、拡散層８を形成し、拡散フィルム９を作製した。
（ａ）緑色蛍光体微粒子：ＳｒＧａ2Ｓ4：Ｅｕ：            １０重量％
（ｂ）拡散粒子：ＰＭＭＡ粒子（８μｍ径）                ２７重量％
（ｃ）バインダー：Ｔ５２６５Ｌ（大日本インキ工業社製）  ２１重量％
（ｄ）溶剤：メチルエチルケトン                          ４２重量％
上記（ａ）〜（ｄ）を攪拌装置（ＨＭ−８００：キーエンス社製）にて１分間攪拌して塗料とした。基材（透明支持板６）をＰＥＴ（Ａ４３００：東洋紡績社製）（厚さ１８８μｍ）とし、上記塗料をバーコーターで塗布した。塗布後、８０℃にて２分間乾燥させ、拡散フィルム９を作製した。塗布膜の厚みは、２５μｍであった。評価は、実施例１Ｂと同様に行った。結果は同等であった。
【０２４３】
実施例３Ｂ：緑色蛍光体（ＳｒＧａ2Ｓ4：Ｅｕ）を含む光拡散層を有する拡散フィルムがＣＣＦＬの外部に配置された照明装置
実施例１Ｂにおいて、バインダーをＶ４２６３（大日本インキ工業社製）からバイロン８８５（東洋紡績社製）に代えて、以下の（ａ）〜（ｄ）の組成を有する塗料を調製し、これを透明支持板６上に塗布した後、乾燥して、拡散層８を形成し、拡散フィルム９を作製した。
（ａ）緑色蛍光体微粒子：ＳｒＧａ2Ｓ4：Ｅｕ：      １０重量％
（ｂ）拡散粒子：ＰＭＭＡ粒子（８μｍ径）          ２７重量％
（ｃ）バインダー：バイロン８８５（東洋紡績社製）  ２１重量％
（ｄ）溶剤：メチルエチルケトン                    ４２重量％
上記（ａ）〜（ｄ）を攪拌装置（ＨＭ−８００：キーエンス社製）にて１分間攪拌して塗料とした。基材（透明支持板６）をＰＥＴ（Ａ４３００：東洋紡績社製）（厚さ１８８μｍ）とし、上記塗料をバーコーターで塗布した。塗布後、８０℃にて２分間乾燥させ、拡散フィルム９を作製した。塗布膜の厚みは、２５μｍであった。評価は、実施例１Ｂと同様に行った。結果は同等であった。なお、バイロン８８５（東洋紡績社製）は、メチルエチルケトン、トルエン等の汎用有機溶媒にかようなポリエステル樹脂である。
【０２４４】
実施例４Ｂ：緑色蛍光体（ＳｒＧａ2Ｓ4：Ｅｕ）を含む光拡散層を有する拡散フィルムがＣＣＦＬの外部に配置された照明装置
実施例２Ｂにおいて、拡散粒子を除いた以下の（ａ）、（ｃ）、（ｄ）の組成を有する塗料を調製し、これを透明支持板６上に塗布した後、乾燥して、拡散層８を形成し、拡散フィルム９を作製した。
（ａ）緑色蛍光体微粒子：ＳｒＧａ2Ｓ4：Ｅｕ              １８重量％
（ｃ）バインダー：Ｔ５２６５Ｌ（大日本インキ工業社製）  ２７重量％
（ｄ）溶剤：メチルエチルケトン                          ５５重量％
上記（ａ）、（ｃ）、（ｄ）を攪拌装置（ＨＭ−８００：キーエンス社製）にて１分間攪拌して塗料とした。基材（透明支持板６）をＰＥＴ（Ａ４３００：東洋紡績社製）（厚さ１８８μｍ）とし、上記塗料をバーコーターで塗布した。塗布後、８０℃にて２分間乾燥させ、拡散フィルム９を作製した。塗布膜の厚みは、２３μｍであった。評価は、実施例１Ｂと同様に行った。結果は同等であった。
【０２４５】
実施例５Ｂ：緑色蛍光体（ＳｒＧａ2Ｓ4：Ｅｕ）を含む光拡散層を有する拡散フィルムがＣＣＦＬの外部に配置された照明装置
実施例３Ｂにおいて、拡散粒子を除いた以下の（ａ）、（ｃ）、（ｄ）の組成を有する塗料を調製し、これを透明支持板６上に塗布した後、乾燥して、拡散層８を形成し、拡散フィルム９を作製した。
【０２４６】
拡散粒子を除いて以下の組成とした。
（ａ）緑色蛍光体微粒子：ＳｒＧａ2Ｓ4：Ｅｕ        １８重量％
（ｃ）バインダー：バイロン８８５（東洋紡績社製）  ３０重量％
（ｄ）溶剤：メチルエチルケトン                    ５２重量％
上記（ａ）、（ｃ）、（ｄ）を攪拌装置（ＨＭ−８００：キーエンス社製）にて１分間攪拌して塗料とした。基材をＰＥＴ（Ａ４３００：東洋紡績社製）とし、上記塗料をバーコーターで塗布した。塗布後、８０℃にて２分間乾燥させ、拡散フィルム９を作製した。塗布膜の厚みは、２２μｍであった。評価は、実施例１Ｂと同様に行った。結果は同等であった。
【０２４７】
実施例６Ｂ：緑色蛍光体（（Ｓｒ，Ｂａ，Ｃａ，Ｍｇ）2ＳｉＯ4：Ｅｕ）を含む光拡散層を有する拡散フィルムがＣＣＦＬの外部に配置された照明装置
実施例１Ｂにおいて、緑色蛍光体を（ＳｒＧａ2Ｓ4：Ｅｕ）に代えて（Ｓｒ，Ｂａ，Ｃａ，Ｍｇ）2ＳｉＯ4：Ｅｕを使用して、塗料を調製し、これを透明支持板６上に塗布した後、乾燥して、拡散層８を形成し、拡散フィルム９を作製し、緑色蛍光体（Ｓｒ，Ｂａ，Ｃａ，Ｍｇ）2ＳｉＯ4：Ｅｕの１／１０残光時間を評価した。
【０２４８】
実施例１Ｂと同様にして、緑色蛍光体（Ｓｒ，Ｂａ，Ｃａ，Ｍｇ）2ＳｉＯ4：Ｅｕを含む拡散板フィルムを作製し、この拡散板フィルム、及び、内壁に青色蛍光体（Ｓｒx，Ｂａy，Ｃａz，Ｍｇ(1-x-y-z)）5（ＰＯ4）3Ｃｌ：Ｅｕ、赤色蛍光体Ｙ2０3:Ｅｕが塗布されたＣＣＦＬによって、照明装置を構成してこれを液晶パネルのバックライトとした。このバックライトにおける緑色蛍光体（Ｓｒ，Ｂａ，Ｃａ，Ｍｇ）2ＳｉＯ4：Ｅｕの１／１０残光時間も約０．２ｍｓｅｃであった。
【０２４９】
実施例７Ｂ：２種類の緑色蛍光体（ＳｒＧａ2Ｓ4：Ｅｕ、（Ｓｒ，Ｂａ，Ｃａ，Ｍｇ）2ＳｉＯ4：Ｅｕ）を含む光拡散層を有する拡散フィルムがＣＣＦＬの外部に配置された照明装置
実施例１Ｂにおいて、色度調整について２種類の緑色蛍光体（ＳｒＧａ2Ｓ4：Ｅｕ、（Ｓｒ，Ｂａ，Ｃａ，Ｍｇ）2ＳｉＯ4：Ｅｕ）を使用して、以下の（ａ１）、（ａ２）、（ｂ）〜（ｅ）の組成を有する塗料を調製し、これを透明支持板６上に塗布した後、乾燥して、拡散層８を形成し、拡散フィルム９を作製した。
（ａ１）緑色蛍光体：ＳｒＧａ2Ｓ4：Ｅｕ                            １１重量％
（ａ２）緑色蛍光体：Ｓｒ，Ｂａ）ＳｉＯ4：Ｅｕ                     １４重量％
（ｂ）拡散粒子：ＰＭＭＡ粒子（８μｍ径）                          ３２重量％
（ｃ）バインダー：ユニディックＶ４２６３（大日本インキ工業社製）  ３３重量％
（ｄ）溶剤：メチルエチルケトン                                      ９．４重量％
（ｅ）光重合開始剤：ダロキュア１１７３                              ０．６重量％
上記（ａ１）、（ａ２）、（ｂ）〜（ｅ）を攪拌装置（ＨＭ−８００：キーエンス社製）にて１分間攪拌して塗料とした。基材（透明支持板６）をＰＥＴ（Ａ４３００：東洋紡績社製）（厚さ１８８μｍ）とし、上記塗料をバーコーターで塗布した。塗布後、８０℃で２分間乾燥し、高圧水銀ランプにて、１０００ｍＪ／ｃｍ2のエネルギーを照射して塗膜を硬化させ、拡散フィルム９を作製した。塗布膜の厚みは、２５μｍであった。
【０２５０】
上記２種類の蛍光体微粒子をそれぞれ単独で添加した場合の色度は（０．２６４０，０．６５５５）、（０．２７４０，０．６１０４）であったのに対し、実施例７Ｂにおける２種類の蛍光体微粒子混合系においては、（０．２６９０，０．６３４２）であった。これは、それぞれの蛍光体を含む拡散フィルムの色度点の中間点（０．２６９０，０．６３３０）に略一致した。即ち、色度の異なる２種類の蛍光体を用いて、２種類の蛍光体の色度点の中間点に略一致する色度を得ることができる。
【０２５１】
比較例（その３）
比較例２Ａ：
実施例１Ｂにおいて、拡散微粒子を除いた組成を有する塗料を調製し、これを透明支持板６上に塗布した後、乾燥して、拡散層８を形成し、拡散フィルム９を作製した。この拡散フィルムでは、拡散性が劣り目視で輝度の分布が確認された。
【０２５２】
比較例２Ｂ：
実施例１Ｂにおいて、混合する拡散微粒子を減らした、以下の（ａ）〜（ｅ）の組成を有する塗料を調製し、これを透明支持板６上に塗布した後、乾燥して、拡散層８を形成し、拡散フィルム９を作製した。この拡散フィルムでは、拡散性が劣り目視で輝度の分布が確認された。
（ａ）緑色蛍光体微粒子：ＳｒＧａ2Ｓ4：Ｅｕ                        １６重量％
（ｂ）拡散粒子：ＰＭＭＡ粒子（８μｍ径）                          １６重量％
（ｃ）バインダー：ユニディックＶ４２６３（大日本インキ工業社製）  ６４重量％
（ｄ）溶剤：メチルエチルケトン                                      ３．４重量％
（ｅ）光重合開始剤：ダロキュア１１７３                              ０．６重量％
【０２５３】
以上の実施の形態の説明では、特定の蛍光体を使用した照明装置を例にとって説明したが、これに限定されるものではない。例えば、図１〜図１０に示す構成において、以下に示すような蛍光体を使用することができる。１２０Ｈｚで蛍光ランプを点滅させて高速動画表示を行う場合には、蛍光体の１／１０残光時間が０．２ｍｓｅｃ以下であればよい。
【０２５４】
青色から青緑色系領域に発光色を有する青色無機蛍光体として、アルカリ土類金属ハロゲンアパタイト蛍光体、アルカリ土類金属ホウ酸ハロゲン塩蛍光体、アルカリ土類金属アルミン酸塩蛍光体、アルカリ土類金属酸窒化ケイ素塩蛍光体、アルカリ土類金属窒化ケイ素塩蛍光体等を使用することができる。
【０２５５】
具体的には、Ｃａ10（ＰＯ4）6Ｃｌ2：Ｅｕ、Ｓｒ10（ＰＯ4）6Ｃｌ2：Ｅｕ、（Ｓｒ，Ｍｇ，Ｃａ）10（ＰＯ4）6Ｃｌ2：Ｅｕ、（Ｓｒ，Ｃａ）10（ＰＯ4）6Ｃｌ2：Ｅｕ、（Ｓｒ，Ｃａ）10（ＰＯ4）6Ｃｌ2・ｎＢ2Ｏ3：Ｅｕ、（Ｓｒ，Ｃａ，Ｂａ）5（ＰＯ4）3Ｃｌ：Ｅｕ、（Ｂａ，Ｃａ，Ｍｇ）5（ＰＯ4）3Ｃｌ：Ｅｕ、（Ｂａ，Ｓｒ）5（ＰＯ4）3（Ｆ，Ｃｌ）：Ｅｕ、Ｓｒ5（ＰＯ4）3Ｃｌ：Ｅｕ、（Ｓｒ，Ｍｇ）2Ｐ2Ｏ7：Ｅｕ、Ｓｒ2Ｐ2Ｏ7：Ｅｕ、ＢａＭｇＡｌ10Ｏ17：Ｅｕ、（Ｂａ，Ｍｇ）Ａｌ10Ｏ17：Ｅｕ、ＢａＭｇ2Ａｌ16Ｏ27：Ｅｕ、（Ｂａ，Ｍｇ）2Ａｌ１5Ｏ27：Ｅｕ、Ｓｒ4Ａｌ14Ｏ25：Ｅｕ、Ｂａ3ＭｇＳｉ2Ｏ8：Ｅｕ、Ｃａ2Ｂ5Ｏ9Ｃｌ：Ｅｕ、ＢａＳｉ2Ｏ2Ｎ2：Ｅｕ、ＳｒＳ：Ｅｕ、（Ｃａ，Ｂａ，Ｓｒ）Ｓ：Ｅｕ、Ｙ2ＳｉＯ5：Ｃｅ、Ｌａ0.7Ｇｄ0.3ＯＢｒ：Ｃｅ等を使用することができる。
【０２５６】
緑色から橙色系領域に発光色を有する緑色無機蛍光体として、ガーネット構造を有する希土類アルミン酸塩系蛍光体、少なくともＥｕで付活されたアルカリ土類金属アルミン酸塩蛍光体、少なくともＥｕで付活されたアルカリ土類金属珪酸塩蛍光体、少なくともＥｕ若しくはＣｅで付活されたアルカリ土類金属酸窒化珪素蛍光体、少なくともＥｕ若しくはＣｅで付活されたアルカリ土類金属硫化ガリウム蛍光体等を使用することができる。
【０２５７】
具体的には、ＳｒＧａ2Ｓ4：Ｅｕ、（Ｓｒ，Ｃａ，Ｂａ）（Ａｌ，Ｇａ）2Ｓ4：Ｅｕ、（Ｃａ，Ｓｒ，Ｂａ）Ｇａ2Ｓ4：Ｅｕ、ＢａＡｌ2Ｏ4：Ｅｕ、ＳｒＡｌ2Ｏ4：Ｅｕ、（Ｂａ，Ｓｒ）Ａｌ2Ｏ4：Ｅｕ、ＣａＡｌ2Ｏ4：Ｅｕ、Ｓｒ4Ａｌ4Ｏ25：Ｅｕ、Ｂａ2ＳｉＯ4：Ｅｕ、（Ｓｒ，Ｂａ，Ｍｇ）2ＳｉＯ4：Ｅｕ、（Ｂａ，Ｓｒ）2ＳｉＯ4：Ｅｕ、Ｂａ2ＭｇＳｉ2Ｏ7：Ｅｕ、Ｃａ3(1-x)Ｍｇ3Ｓｉ4Ｏ28：Ｅｕx、Ｂａ2（Ｍｇ，Ｚｎ）Ｓｉ2Ｏ7：Ｅｕ、ＢａＳｉ2Ｏ2Ｎ2：Ｅｕ、（Ｓｒ，Ｃａ）Ｓｉ2Ｏ2Ｎ2：Ｅｕ、β−ＳｉＡｌＯＮ：Ｅｕ、Ｌｕ3Ａｌ5Ｏ12：Ｃｅ、Ｙ3Ａｌ5Ｏ12：Ｃｅ、Ｙ3（Ａｌ，Ｇａ）5Ｏ12：Ｃｅ、（Ｙ，Ｇｄ）3Ａｌ5Ｏ12：Ｃｅ、Ｙ2（Ａｌ，Ｇａ）5Ｏ12：Ｃｅ、Ｃａ3Ｓｃ2Ｓｉ3Ｏ12：Ｃｅ等を使用することができる。
【０２５８】
橙色から赤色系領域に発光色を有する赤色無機蛍光体として、単斜晶又は斜方晶のアルカリ土類金属窒化珪素蛍光体等を使用することができる。
【０２５９】
具体的には、Ｃａ2Ｓｉ5Ｎ8：Ｅｕ、Ｓｒ2Ｓｉ5Ｎ8：Ｅｕ、（Ｓｒ，Ｃａ）2Ｓｉ5Ｎ8：Ｅｕ、Ｂａ2Ｓｉ5Ｎ8：Ｅｕ、ＣａＡｌＳｉＮ3：Ｅｕ、ＹＶＯ4：Ｅｕ、Ｙ（Ｐ，Ｖ）Ｏ4：Ｅｕ、Ｓｒ2ＣｅＯ4：Ｅｕ、（Ｙ，Ｇｄ）ＢＯ3：Ｅｕ、ＳｒＳ：Ｅｕ、ＣａＳ：Ｅｕ、Ｃａ，Ｓｒ）Ｓ：Ｅｕ、（ＣａＢａＳｒ）Ｓ：Ｅｕ、Ｙ2Ｏ3：Ｅｕ、Ｇｄ2Ｏ2Ｓ：Ｅｕ、Ｌａ2Ｏ2Ｓ：Ｅｕ、Ｙ2Ｏ2Ｓ：Ｅｕ、ＳｒＹ2Ｓ4：Ｅｕ等を使用することができる。
【０２６０】
また、照明装置を構成する蛍光ランプは、図１〜図１０に示したような直線状をなす直管型蛍光ランプに限定されるものではなく、Ｕ字状、スパイラル状等の曲線状をなす曲管型蛍光ランプであってもよい。更に、照明装置を構成する蛍光ランプの本数は任意に設定可能である。
【０２６１】
また、緑色蛍光体層１８が形成される拡散板１６は、各種の公知の光拡散剤を含むものであってもよい。緑色蛍光体を含む拡散層（光拡散層）８は、緑色蛍光体の他に、光拡散粒子としてＰＭＭＡ（ポリメタクリル酸メチル）粒子、架橋ポリスチレン（ＰＳ）粒子等の樹脂微粒子や、無機材料からなる微粒子も使用することができる。緑色蛍光体層１８の形成や、緑色蛍光体を含む拡散層（光拡散層）８の形成には、各種のバインダー（結合剤）を使用することができる。
【産業上の利用可能性】
【０２６２】
以上説明したように、本発明によれば、高速動画表示を行う液晶表示装置に好適に使用することができる、蛍光ランプを有する照明装置及びこれを用いた表示装置、並びに光拡散フィルムを提供することができる。
【図面の簡単な説明】
【０２６３】
【図１】本発明の実施の形態における、蛍光ランプの外部に緑色蛍光体を配置した照明装置の概略構成を説明する断面図である。
【図２】同上、蛍光ランプの外部に緑色蛍光体を配置した照明装置の概略構成を説明する断面図である。
【図３】同上、蛍光ランプの外部に複数種類の緑色蛍光体を配置した照明装置の概略構成を説明する断面図である。
【図４】同上、蛍光ランプの外部に緑色蛍光体を配置した照明装置の概略構成を説明する断面図である。
【図５】同上、直下型バックライトを使用した液晶表示装置の概略構成を説明する断面図である。
【図６】同上、直下型バックライトを使用した液晶表示装置の概略構成を説明する断面図である。
【図７】同上、サイドエッジ型バックライトを使用した液晶表示装置の概略構成を説明する断面図である。
【図８】同上、サイドエッジ型バックライトを使用した液晶表示装置の概略構成を説明する断面図である。
【図９】同上、サイドエッジ型バックライトを使用した液晶表示装置の概略構成を説明する断面図である。
【図１０】同上、蛍光ランプの外部に緑色蛍光体を配置した照明装置の概略構成を説明する断面図である。
【図１１】従来技術における、色順次照明装置に使用するためのランプを示す概略図である。
【図１２】同上、可変色蛍光ランプを示す簡略図である。
【符号の説明】
【０２６４】
１ａ、１ａ’、１ｂ、１ｃ、１ｃ’…液晶表示装置、２ａ、２ｂ、２ｃ…照明装置、
３…液晶パネル、６…透明支持体、８…緑色蛍光体を含む拡散層、９…拡散フィルム、
１０ａ…赤青色蛍光体層、１０ｂ…緑色蛍光体層、１１、２１ａ…ガラス管、
１２ａ…陰極側内部電極、１２ｂ…陽極側内部電極、１３ａ…陽極側導体線、
１３ｂ…陽極側導体線、１４ａ…陰極側外部電極、１４ｂ…陽極側外部電極、
１５…コイル、１６…拡散板、１８…緑色蛍光体層、１８ａ…緑色蛍光体層−１、
１８ｂ…緑色蛍光体層−２、１９ａ…陰極側フィラメント、
１９ｂ…陽極側フィラメント、２１ｂ…透明被覆膜、２２…反射板、２３…拡散層、
２４…プリズムシート、２５…拡散シート、２６、２６ａ…導光板、
３１Ａ、３１Ｂ…偏向板、３２Ａ、３２Ｂ…ガラス基板、３３…透明画素電極、
３４…液晶層、３５…透明電極、３６…カラーフィルタ、３７…ブラックマトリックス、
４０…蛍光ランプ、４０ａ…冷陰極蛍光ランプ、４０ｂ…熱陰極蛍光ランプ、
４０ｃ…外部電極蛍光ランプ、４０ｄ…無電極蛍光ランプ、ＬＬ…ランプ光、
ＬＯ…表示光、ＬＯr…赤色表示光、ＬＯg…緑色表示光、ＬＯb…青色表示光、
ＷＬ…白色光
【図１】
2009110932.tif 000003
【図２】
2009110932.tif 000004
【図３】
2009110932.tif 000005
【図４】
2009110932.tif 000006
【図５】
2009110932.tif 000007
【図６】
2009110932.tif 000008
【図７】
2009110932.tif 000009
【図８】
2009110932.tif 000010
【図９】
2009110932.tif 000011
【図１０】
2009110932.tif 000012
【図１１】
2009110932.tif 000013
【図１２】
2009110932.tif 000014